(57)【特許請求の範囲】
【請求項１】
カチオン性高分子化合物、界面活性剤、及び、水を含む前処理液と、顔料、水溶性有機溶剤、界面活性剤、及び、水を含むインクジェットインキとからなるインキセットであって、
前記前処理液のｐＨが３〜７、かつ前記インクジェットインキのｐＨが７〜１１であり、
前記カチオン性高分子化合物の含有量が、前処理液全量に対し１０〜７０重量％であり、
前記前処理液中の界面活性剤が、少なくともアセチレン系界面活性剤を含有し、
前記インクジェットインキの平均二次粒子径（体積基準）をＤ５０Ｉ（ｎｍ）、前記前処理液と前記インクジェットインキを１：１０の重量比で混合した液の平均二次粒子径（体積基準）をＤ５０Ｍ（ｎｍ）としたとき、Ｄ５０Ｍ／Ｄ５０Ｉが２以上となることを特徴とする、インキセット。
【請求項２】
カチオン性高分子化合物、界面活性剤、及び、水を含む前処理液と、顔料、水溶性有機溶剤、界面活性剤、及び、水を含むインクジェットインキとからなるインキセットであって、
前記前処理液のｐＨが３〜７、かつ前記インクジェットインキのｐＨが７〜１１であり、
前記カチオン性高分子化合物の含有量が、前処理液全量に対し１０〜７０重量％であり、
前記前処理液中の界面活性剤が、少なくともシロキサン系界面活性剤を含有し（ただし、アセチレン系界面活性剤を含有する場合を除く）、かつ、前記インクジェットインキ中の界面活性剤が、少なくともシロキサン系界面活性剤を含有し、
前記インクジェットインキの平均二次粒子径（体積基準）をＤ５０Ｉ（ｎｍ）、前記前処理液と前記インクジェットインキを１：１０の重量比で混合した液の平均二次粒子径（体積基準）をＤ５０Ｍ（ｎｍ）としたとき、Ｄ５０Ｍ／Ｄ５０Ｉが２以上となることを特徴とする、インキセット。
【請求項３】
前処理液の２５℃における静的表面張力をＳＴＰ（ｍＮ／ｍ）、インクジェットインキの２５℃における静的表面張力をＳＴＩ（ｍＮ／ｍ）としたとき、以下の（１）〜（２）式を満たすことを特徴とする、請求項１または２に記載のインキセット。
２０  ≦  ＳＴＩ  ≦  ３５ （１）
０  ≦  （ＳＴＰ−ＳＴＩ）  ≦  ５０ （２）
【請求項４】
前処理液の２５℃における粘度が２ｍＰａ・ｓ以上１００ｍＰａ・ｓ以下であることを特徴とする、請求項１〜３いずれかに記載のインキセット。
【請求項５】
カチオン性高分子化合物として、少なくともエピハロヒドリン変性樹脂を含有することを特徴とする、請求項１〜４いずれかに記載のインキセット。
【請求項６】
カチオン性高分子化合物が、前処理液中に溶解した状態で存在していることを特徴とする、請求項１〜５いずれかに記載のインキセット。
【請求項７】
インクジェットインキに含まれる水溶性有機溶剤が、１気圧下で沸点が１８０℃以上２８０℃以下であるグリコールエーテル系溶剤及び／またはアルキルポリオール系溶剤を２種以上含有することを特徴とする、請求項１〜６いずれかに記載のインキセット。
【請求項８】
インクジェットインキが、さらにバインダー樹脂を含有し、バインダー樹脂はインクジェットインキ中に溶解及び／または分散された状態で存在していることを特徴とする、請求項１〜７いずれかに記載のインキセット。
【請求項９】
インクジェットインキが、さらに顔料分散樹脂を含有することを特徴とする、請求項１〜８いずれかに記載のインキセット。
【請求項１０】
請求項１〜９いずれかに記載のインキセットを用いるインクジェットインキ印刷物の製造方法であって、３０ｍ／分以上の速度で搬送される記録媒体上に前処理液を付与したのち、前記前処理液を付与した部分に、インクジェットインキを１パス印刷方式により付与することを特徴とする、インクジェットインキ印刷物の製造方法。
【請求項１１】
記録媒体上への前処理液の付与量をＡＱＰ（ｍｇ／ｉｎｃｈ2）、前記前処理液を付与した部分上へのインクジェットインキの付与量をＡＱＩ（ｍｇ／ｉｎｃｈ2）としたとき、ＡＱＩ／ＡＱＰが０．１以上１０以下であることを特徴とする、請求項１０記載のインクジェットインキ印刷物の製造方法。
【請求項１２】
印刷物の記録解像度が６００ｄｐｉ以上であることを特徴とする、請求項１０または１１に記載のインクジェットインキ印刷物の製造方法。
【請求項１３】
前処理液を記録媒体上に付与したのち、インクジェットインキを付与する前に、前記記録媒体に熱エネルギーを作用させることを特徴とする、請求項１０〜１２いずれかに記載のインクジェットインキ印刷物の製造方法。
【請求項１４】
記録媒体の、ブリストー法（Ｊ．ＴＡＰＰＩ紙パルプ試験方法Ｎｏ．５１−８７）により測定した、水に対する吸収係数が、０ｍｌ／ｍ2ｍｓｅｃ1/2以上０．６ｍｌ／ｍ2ｍｓｅｃ1/2以下であることを特徴とする、請求項１０〜１３いずれかに記載のインクジェットインキ印刷物の製造方法。
【請求項１５】
前処理液を記録媒体上に付与する手段がローラ方式であることを特徴とする、請求項１０〜１４いずれかに記載のインクジェットインキ印刷物の製造方法。
【発明の詳細な説明】
【技術分野】
【０００１】
本発明は、前処理液とインクジェットインキからなるインキセットであって、記録媒体によらず、かつ高速・高記録解像度のインクジェット印刷において高画質な画像を得ることができるインキセットに関する。また本発明は、前記インキセットを使用して印刷物を製造する方法に関する。
【背景技術】
【０００２】
インクジェット印刷は、インクジェットヘッドから吐出されたインクジェットインキの液滴を記録媒体に直接付与し、文字や画像を形成する記録方式である。オフセット印刷やグラビア印刷など従来の有版印刷に対し、製版が不要で可変印刷に対応できる、印刷装置の操作や調整が容易である、印刷時の騒音が小さいといった特徴を有しており、オフィスや家庭での使用をはじめとして、近年では産業用途においてもその需要を伸ばしている。
【０００３】
インクジェット印刷に用いられるインクジェットインキは、その組成によって溶剤型・水性型・ＵＶ硬化型などに分類される。一方で近年、ヒトや環境に対して有害である有機溶剤や感光性モノマーの使用を規制する動きも加速しており、これらの材料を使用する溶剤型インキやＵＶ硬化型インキから水性型インキへの置換えを要望する声が高まっている。
【０００４】
水性（型）インクジェットインキは水を主成分とし、記録媒体に対する濡れ性や乾燥性を制御するためにグリセリンやグリコールなどの水溶性有機溶剤が添加される。また、これらの液体成分からなる水性インクジェットインキを用いて、文字や画像のパターンを記録媒体上に印刷（付与）すると、液体成分が記録媒体中に浸透、及び／または記録媒体上から蒸発することで乾燥し、前記記録媒体上に定着される。
【０００５】
一方、インクジェット印刷で使用される記録媒体としては、上質紙や再生紙のような浸透性の高いものから、コート紙やアート紙、プラスチックフィルムのような浸透性の低い（ない）ものまで種々存在する。インクジェット印刷の需要をさらに拡大するためにも、様々な記録媒体に対して適用できる水性インクジェットインキの開発は、当業者にとって大きな課題となっている。
【０００６】
上記課題に対する方策として、記録媒体に対する前処理液処理が知られている。一般に、水性インクジェットインキ用の前処理液として、前記インクジェットインキ中の液体成分を吸収し乾燥性を向上させる層（インキ受容層）を形成するもの（特許文献１〜４参照）と、色材や樹脂などインクジェットインキ中に含まれる固体成分を意図的に凝集させることで液滴間のにじみを防止し画質を向上させる層（インキ凝集層）を形成するもの（特許文献５〜６参照）の２種類が知られている。
【０００７】
しかしながらインキ受容層の場合、例えば一度に大量のインキを受容する際には、インキ受容層の膨潤に起因する記録媒体の波打ち・カール（丸まり）や、受容可能量の超過によるにじみが発生する。またインキ凝集層の場合、液体成分の受容能力に劣ることから、前記インキ凝集層上に一度に大量のインキが付与された際は、液体成分の乾燥に時間がかかることにより、印刷物の波打ちやにじみが発生する。
【０００８】
なお、特許文献５〜６に示した前処理液には別の問題も存在する。特許文献５には、カチオン性無機微粒子、水溶性有機溶剤、シロキサン系消泡剤、水を含む前処理液が開示されており、前記前処理液の表面張力がインクジェットインキの表面張力よりも小さいことが特徴とされている。しかしながらこの場合、前処理液が形成するインキ凝集層の表面エネルギーが低く、前処理液上に付与されたインクジェットインキが十分に濡れ広がることができないため、白抜けや白スジといった画像欠陥が発生してしまう。また特許文献６には、酸性化合物や含窒素ヘテロ環化合物を含有し、２５℃におけるｐＨが０．５〜２．０である前処理液が開示されている。しかしながら強酸性を有する前処理液は、搭載される印刷装置や記録媒体にダメージを与えやすく、印刷適性の点で好ましいとはいえない。
【０００９】
一方上記問題を解決すべく、記録媒体上に構成の異なる複数の層を形成する手法も報告されている（特許文献７〜８参照）。この手法は、各々の層が有する欠点を補い合うことができることから、例えばインクジェットインキ専用紙を製造する際には好適といえる。しかしながら、任意の基材に対応すべく、前処理液の付与装置をインクジェット印刷装置に対しインラインで装備する際には、装置の大型化や複雑化を招くこととなるため、望ましい解決策とはいえない。
【００１０】
以上のように従来の技術では、使用する記録媒体によらず、かつ高速・高記録解像度のインクジェット印刷において、にじみ、色むら、白抜け、白スジといった画像欠陥がなく、また波打ちやカールを起こしていない、高画質な画像を得ることができるインキセットは存在しない状況であった。
【先行技術文献】
【特許文献】
【００１１】
【特許文献１】特開２０００−２３８４２２号公報
【特許文献２】特開２０００−３３５０８４号公報
【特許文献３】特開２０１２−１３１１０８号公報
【特許文献４】特開２００９−２４１３０４号公報
【特許文献５】特許第４９６３７８３号公報
【特許文献６】特許第５３７１８４４号公報
【特許文献７】特開２００１−０３９０１１号公報
【特許文献８】国際公開第２０１１／０１９０５２号
【発明の概要】
【発明が解決しようとする課題】
【００１２】
本発明は上記課題を解決すべくなされたものであって、その目的は、使用する記録媒体によらず、かつ高速・高記録解像度のインクジェット印刷において、にじみ、色むら、白抜け、白スジといった画像欠陥がなく、また波打ちやカールを起こしていない、高画質な画像を得ることができるインキセットを提供するものである。本発明はさらに、上記インキセットを使用して印刷物を製造するにあたり、上記課題の解決に有効な製造方法を提供するものである。
【課題を解決するための手段】
【００１３】
本発明者らは、上記の課題を解決すべく鋭意研究を重ねた結果、特定の材料を含む前処理液とインクジェットインキとからなり、ｐＨや平均二次粒子径が特定の範囲や関係を有するインクセットによって上記の課題を解決できることを見出し、本発明を完成させた。
【００１４】
すなわち本発明は、カチオン性高分子化合物、界面活性剤、及び、水を含む前処理液と、顔料、水溶性有機溶剤、界面活性剤、及び、水を含むインクジェットインキとからなるインキセットであって、
前記前処理液のｐＨが３〜７、かつ前記インクジェットインキのｐＨが７〜１１であり、
前記カチオン性高分子化合物の含有量が、前処理液全量に対し１０〜７０重量％であり、
前記前処理液中の界面活性剤が、少なくともアセチレン系界面活性剤を含有し、
前記インクジェットインキの平均二次粒子径（体積基準）をＤ５０Ｉ（ｎｍ）、前記前処理液と前記インクジェットインキを１：１０の重量比で混合した液の平均二次粒子径（体積基準）をＤ５０Ｍ（ｎｍ）としたとき、Ｄ５０Ｍ／Ｄ５０Ｉが２以上となることを特徴とする、インキセットに関する。
また本発明は、カチオン性高分子化合物、界面活性剤、及び、水を含む前処理液と、顔料、水溶性有機溶剤、界面活性剤、及び、水を含むインクジェットインキとからなるインキセットであって、
前記前処理液のｐＨが３〜７、かつ前記インクジェットインキのｐＨが７〜１１であり、
前記カチオン性高分子化合物の含有量が、前処理液全量に対し１０〜７０重量％であり、
前記前処理液中の界面活性剤が、少なくともシロキサン系界面活性剤を含有し（ただし、アセチレン系界面活性剤を含有する場合を除く）、かつ、前記インクジェットインキ中の界面活性剤が、少なくともシロキサン系界面活性剤を含有し、
前記インクジェットインキの平均二次粒子径（体積基準）をＤ５０Ｉ（ｎｍ）、前記前処理液と前記インクジェットインキを１：１０の重量比で混合した液の平均二次粒子径（体積基準）をＤ５０Ｍ（ｎｍ）としたとき、Ｄ５０Ｍ／Ｄ５０Ｉが２以上となることを特徴とする、インキセットに関する。
【００１５】
また本発明は、前処理液の２５℃における静的表面張力をＳＴＰ（ｍＮ／ｍ）、インクジェットインキの２５℃における静的表面張力をＳＴＩ（ｍＮ／ｍ）としたとき、以下の（１）〜（２）式を満たすことを特徴とするインキセットに関する。
２０  ≦  ＳＴＩ  ≦  ３５                     （１）
０  ≦  （ＳＴＰ−ＳＴＩ）  ≦  ５０           （２）
【００１６】
また本発明は、前処理液の２５℃における粘度が２ｍＰａ・ｓ以上１００ｍＰａ・ｓ以下であることを特徴とするインキセットに関する。
【００１９】
また本発明は、前処理液が含有するカチオン性高分子化合物として、少なくともエピハロヒドリン変性樹脂を含有することを特徴とするインキセットに関する。
【００２０】
また本発明は、前処理液が含有するカチオン性高分子化合物が、前処理液中に溶解した状態で存在していることを特徴とするインキセットに関する。
【００２１】
また本発明は、インクジェットインキに含まれる水溶性有機溶剤が、１気圧下で沸点が１８０℃以上２８０℃以下であるグリコールエーテル系溶剤及び／またはアルキルポリオール系溶剤を２種以上含有することを特徴とするインキセットに関する。
【００２２】
また本発明は、インクジェットインキがさらにバインダー樹脂を含有し、バインダー樹脂はインクジェットインキ中に溶解及び／または分散された状態で存在していることを特徴とするインキセットに関する。
【００２３】
また本発明は、インクジェットインキがさらに顔料分散樹脂を含有することを特徴とするインキセットに関する。
【００２４】
また本発明は、上記のインキセットを用いるインクジェットインキ印刷物の製造方法であって、３０ｍ／分以上の速度で搬送される記録媒体上に前処理液を付与したのち、前記前処理液を付与した部分に、インクジェットインキを１パス印刷方式により付与することを特徴とする、インクジェットインキ印刷物の製造方法に関する。
【００２５】
また本発明は、記録媒体上への前処理液の付与量をＡＱＰ（ｍｇ／ｉｎｃｈ２）、前記前処理液を付与した部分上へのインクジェットインキの付与量をＡＱＩ（ｍｇ／ｉｎｃｈ２）としたとき、ＡＱＩ／ＡＱＰが０．１以上１０以下であることを特徴とするインクジェットインキ印刷物の製造方法に関する。
【００２６】
また本発明は、印刷物の記録解像度が６００ｄｐｉ以上であることを特徴とするインクジェットインキ印刷物の製造方法に関する。
【００２７】
また本発明は、前処理液を記録媒体上に付与したのち、インクジェットインキを付与する前に、前記記録媒体に熱エネルギーを作用させることを特徴とするインクジェットインキ印刷物の製造方法に関する。
【００２８】
また本発明は、記録媒体の、ブリストー法（Ｊ．ＴＡＰＰＩ紙パルプ試験方法Ｎｏ．５１−８７）により測定した水に対する吸収係数が、０ｍｌ／ｍ２ｍｓｅｃ１／２以上０．６ｍｌ／ｍ２ｍｓｅｃ１／２以下であることを特徴とするインクジェットインキ印刷物の製造方法に関する。
【００２９】
また本発明は、前処理液を記録媒体上に付与する手段がローラ方式であることを特徴とするインクジェットインキ印刷物の製造方法に関する。
【発明の効果】
【００３０】
本発明により、使用する記録媒体によらず、かつ高速・高記録解像度のインクジェット印刷において、にじみ、色むら、白抜け、白スジといった画像欠陥がなく、また波打ちやカールを起こしていない、高画質な画像を得ることができるインキセットの提供が可能となった。さらに、上記インキセットを使用して印刷物を製造するにあたり、上記課題の解決に有効な製造方法を提供できるようになった。
【発明を実施するための形態】
【００３１】
以下に、本発明の好適な実施形態について詳細に説明する。なお、以下に説明する実施形態は、本発明の一例を説明するものである。本発明は以下の実施形態に限定されるものではなく、本発明の要旨を変更しない範囲において実施される変形例も含まれる。
【００３２】
本発明のインキセットは、カチオン性高分子化合物、及び、水を含む前処理液と、顔料、水溶性有機溶剤、及び、水を含むインクジェットインキとからなり、ｐＨや平均二次粒子径が特定の範囲や関係を有することを特徴とする。従来技術で説明したように、インクジェット印刷において、前処理液とインクジェットインキとを併用することは従来から行われているが、本発明では、特有の材料と特性を有する前処理液とインクジェットインキとを組み合わせることに、その特徴がある。以下に、その効果について説明する。
【００３３】
本発明の前処理液は、インクジェットインキを印刷する前に記録媒体上に付与されるものであり、前記記録媒体上にインキ凝集層を形成する。前処理液に含まれるカチオン性高分子化合物は、インクジェットインキ中に溶解及び／または分散された状態で存在する顔料や樹脂などの固体成分に対し、アニオン−カチオン間相互作用や吸着平衡移動を引き起こすことにより、溶解及び／または分散機能を低下させる。また、本発明の前処理液が乾燥する前にインクジェットインキを印刷することもでき、その場合はインクジェットインキと前処理液との混合により、前記固体成分の溶解平衡や吸着平衡が変化することにより、上記固体成分の溶解及び／または分散機能を低下させることができる。
【００３４】
本発明では、前処理液とインクジェットインキのｐＨ範囲を規定している。前処理液のｐＨを弱酸性領域としているのは、前処理液中のカチオン性高分子化合物を安定化させるとともに、前処理液の付与装置や記録媒体へのダメージを抑えるためである。一方、インクジェットインキのｐＨを弱塩基性とすることにより、インクジェットインキに使用することができる固体成分の選択の幅を広げるとともに、インクジェットヘッドへのダメージを抑えることができる。さらに上記のように、前処理液とインクジェットインキの液性を逆にすることにより、両者が接触した際に、インクジェットインキ中の固体成分の溶解及び／または分散機能の低下を促進することができる。
【００３５】
一方、従来技術で説明したように、インキ凝集層は水分の受容能力に劣ることから、一度にまたは短時間で大量のインクジェットインキが付与されると、インキ中の液体成分に由来する記録媒体の波打ちや、印刷物におけるにじみの悪化を招く。上記課題を解消すべく、本発明ではインクジェットインキの構成を好適なものとすることで、乾燥性や画質の改善・向上を図っている。具体的には、インクジェットインキに含まれる水溶性有機溶剤の種類や量を調整し乾燥性を制御することで、インキ凝集層上における速やかな乾燥を促し、記録媒体の波打ちや印刷物のにじみの発生を抑制することができる。
【００３６】
以上のように、記録媒体によらず、かつ高速・高記録解像度のインクジェット印刷において高画質な画像を得るためには、本発明の前処理液とインクジェットインキとの組み合わせが必須の要素となる。
【００３７】
一方で、本発明の構成を有する前処理液とインクジェットインキの全てが、上記の課題を解決できるわけではない。本発明者らは、上記課題を好適に解決できるインキセットであるかどうかを評価する手法として、前処理液とインクジェットインキとを一定の重量比率で混合したときの平均二次粒子径に着目し、これをインクジェットインキ単体における平均二次粒子径と比較する手法を見出した。すなわち、インクジェットインキの平均二次粒子径をＤ５０Ｉ（ｎｍ）、前処理液とインクジェットインキを１：１０の重量比で混合した液の平均二次粒子径をＤ５０Ｍ（ｎｍ）としたとき、Ｄ５０Ｍ／Ｄ５０Ｉが２以上となる場合は、本発明のインキセットとして好適なものであると判断できることを突き止めた。
なお、上記の前処理液とインクジェットインキとの混合比は、後述の、印刷する際の両者の付与量比に基づくものである。
【００３８】
上記平均二次粒子径は常法により測定することができ、例えば粒度分布測定機（日機装株式会社製マイクロトラックＵＰＡ１５０）を用い、インクジェットインキや混合物をイオン交換水で２００〜１０００倍に希釈することで測定することができる。なお、平均二次粒子径は累積５０パーセント径の値である。
【００３９】
続いて以下に、本発明の前処理液の構成要素について説明する。
【００４０】
＜カチオン性高分子化合物＞
本発明の前処理液は、カチオン性高分子化合物を含むことを特徴とする。カチオン性高分子化合物としては、上記の通りインクジェットインキ中の固体成分の溶解及び／または分散機能を低下できるものであれば限定されない。
【００４１】
カチオン性高分子化合物に含まれるカチオン基の例としては、アミノ基、アンモニウム基、アミド基、−ＮＨＣＯＮＨ２基などが挙げられるが、これらに限定されるものではない。またカチオン性高分子化合物中に上記カチオン基を導入するために使用される材料として、例えばビニルアミン、アリルアミン、メチルジアリルアミン、エチレンイミンなどのアミン化合物；アクリルアミド、ビニルホルムアミド、ビニルアセトアミドなどのアミド化合物；ジシアンジアミドなどのシアナミド化合物；エピフルオロヒドリン、エピクロロヒドリン、メチルエピクロロヒドリン、エピブロモヒドリン、エピヨードヒドリンなどのエピハロヒドリン化合物；ビニルピロリドン、ビニルカプロラクタム、ビニルイミダゾールなどの環状ビニル化合物；アミジン化合物；ピリジニウム塩化合物；イミダゾリウム塩化合物などを挙げることができる。
【００４２】
本発明で使用されるカチオン性高分子化合物は、公知の方法により合成することも、市販品を使用することもできる。以下に市販品を例示すると、ＡＰＣ−８１０，８１５；Ｄ−６０１０，６０２０、６０３０、６０４０、６０５０、６０６０、６０８０、６３１０、ＤＥＣ−５０，５３、５６，６５；ＦＬ−１４、４２，４４ＬＦ、６１、２０９９，２２５０，２２７３、２３５０、２５５０、２５６５、２５９９、２６５０、２８５０、２９４９、３０５０、３１５０、４３４０、４４２０、４４４０、４４５０、４５２０、４５３０、４５３５、４５４０、４６２０、４８２０；ＦＱＰ−１２６４；ＲＳＬ−１８−２２，４０７１Ｈ，４４００，８３９１、８３９１Ｈ、ＨＤ７０Ｃ，ＨＦ７０Ｄ；ＷＳ−７２（ＳＮＦ社製）、アラフィックス１００、２５１Ｓ、２５５、２５５ＬＯＸ（荒川化学社製）、ＤＫ−６８１０、６８５３、６８８５；ＷＳ−４０１０、４０１１、４０２０、４０２４、４０２７、４０３０（星光ＰＭＣ社製）、センカＦ−３００；パピオゲンＰ−１０５、Ｐ−１１３、Ｐ−２７１、Ｐ−３１６；ピッチノールＱＧ５Ａ；ミリオゲンＰ−２０（センカ社製）、パラロック４１０Ｋ１０１、４１０Ｋ１１１、４２０Ｋ３０８、４２０Ｋ３００、４６０Ｋ３１３、４６０Ｋ３１８、４７０Ｋ３０８、４８０Ｋ３００、４９０Ｋ３００、４９０Ｋ３０９、５００Ｋ３０Ｅ、５００Ｋ４０Ｅ、５９Ｄ、９２０ＡＰ５００、９７５ＡＰ５００、ＰＤ７００、ＰＤ７１４Ｌ、ＰＤ７１４Ｓ、Ｐ６００、（浅田化学社製）、スミレーズレジン６５０（３０）、６７５Ａ、６６１５、ＳＬＸ−１（田岡化学工業社製）、ＥＰ−１１３７；ＭＺ−４７７、４８０；ＮＳ−３１０Ｘ、６２５ＸＣ（高松油脂社製）、ＰＡＡ−Ｄ１１−ＨＣＬ、Ｄ１９−ＨＣＬ，Ｄ４１−ＨＣＬ、Ｄ１９Ａ；ＰＡＡ−ＨＣＬ−０３、０５、３Ｌ、１０Ｌ；ＰＡＡ−１１１２ＣＬ、２１ＣＬ、ＡＣ５０５０Ａ、Ｎ５０５０ＣＬ、ＳＡ；ＰＡＳ−Ａ−１、５；ＰＡＳ−Ｈ−１Ｌ、５Ｌ、１０Ｌ；ＰＡＳ−Ｊ−８１、８１Ｌ；ＰＡＳ−Ｍ−１、１Ａ、１Ｌ；ＰＡＳ−２１、２１ＣＬ，２２ＳＡ−４０、２４、９２、９２Ａ、８８０、２２０１ＣＬ、２４０１（ニットーボーメディカル社製）、ＰＰ−１７(明成化学社製)；カチオマスターＰＤ−１、７、３０、Ａ、ＰＤＴ−２、ＰＥ−１０、ＰＥ−３０、ＤＴ−ＥＨ、ＥＰＡ−ＳＫ０１、ＴＭＨＭＤＡ−Ｅ（四日市合成社製）、ジェットフィックス３６Ｎ、３８Ａ、５０５２（里田化工社製）などとなる。
【００４３】
本発明では、上記カチオン性高分子化合物として、少なくともエピハロヒドリン化合物が導入されたエピハロヒドリン変性樹脂を含有することが好ましい。エピハロヒドリン変性樹脂は、樹脂構造中に水酸基やアンモニウム基を含み、かつハロゲンアニオンを有するため、前処理液中における前記樹脂の溶解安定性が良好であるとともに、インクジェットインキ中の固体成分の溶解及び／または分散低下能力に優れている。また理由は定かではないが、エピハロヒドリン変性樹脂を使用した印刷物は耐水性に優れており、この点からも前記エピハロヒドリン変性樹脂が好適に選択される。なお入手容易性などの点から、エピハロヒドリンとしてはエピクロロヒドリンまたはメチルエピクロロヒドリンが好適に選択される。
【００４４】
エピハロヒドリン変性樹脂として、具体的にはエピハロヒドリン変性ポリアミン樹脂、エピハロヒドリン変性ポリアミド樹脂、エピハロヒドリン変性ポリアミドポリアミン樹脂、エピハロヒドリン−アミン共重合体などを挙げることができる。上記に例示したカチオン性高分子化合物の市販品のうち、エピハロヒドリン変性樹脂としては、ＦＬ−１４（ＳＮＦ社製）、アラフィックス１００、２５１Ｓ、２５５、２５５ＬＯＸ（荒川化学社製）、ＤＫ−６８１０、６８５３、６８８５；ＷＳ−４０１０、４０１１、４０２０、４０２４、４０２７、４０３０（星光ＰＭＣ社製）、パピオゲンＰ−１０５（センカ社製）、スミレーズレジン６５０（３０）、６７５Ａ、６６１５、ＳＬＸ−１（田岡化学工業社製）、カチオマスターＰＤ−１、７、３０、Ａ、ＰＤＴ−２、ＰＥ−１０、ＰＥ−３０、ＤＴ−ＥＨ、ＥＰＡ−ＳＫ０１、ＴＭＨＭＤＡ−Ｅ（四日市合成社製）、ジェットフィックス３６Ｎ、３８Ａ、５０５２（里田化工社製）がある。
【００４５】
本発明のカチオン性高分子化合物は、前処理液中に溶解した状態で存在していても、樹脂微粒子として分散された状態で存在していてもよい。ただし、カチオン性高分子化合物が樹脂微粒子である場合は、前記樹脂微粒子の最低造膜温度（以下ＭＦＴとする）を考慮する必要がある。ＭＦＴとは、樹脂微粒子同士が融着し造膜するのに最低必要な温度のことであり、樹脂微粒子を使用した前処理液を記録媒体上で乾燥させる際、記録媒体をＭＦＴ以上の温度に加熱しないと、微粒子同士の融着が起こらずに造膜不良を起こしてしまう。一方、前処理液が後述の有機溶剤を含む場合、前記有機溶剤がＭＦＴを下げる助剤として機能することがあり、ＭＦＴが常温以下に下がってしまうと、前処理液の印刷安定性が低下してしまう可能性がある。従って本発明のカチオン性高分子化合物は、前処理液中に溶解した状態で存在していることが好ましい。
【００４６】
本発明の前処理液における、上記カチオン性高分子化合物の配合量は、前処理液全量に対し固形分換算で１０〜７０重量％であることが好ましく、１５〜６０重量％であることがより好ましく、２０〜５０重量％であることが特に好ましい。カチオン性高分子化合物の配合量を上記範囲内に収めることで、前処理液の粘度を好適な範囲内に収めることができ、また長期保存した際の保存安定性に優れる前処理液を得ることができる。また、上記で例示したカチオン性高分子化合物を使用する場合、前処理液中の配合量を上記範囲内とすることで、前記前処理液とインクジェットインキとを１：１０の重量比率で混合したときの平均二次粒子径を、インクジェットインキの平均二次粒子径に対し２倍以上とすることができる。
【００４７】
＜界面活性剤＞
本発明の前処理液は、表面張力を調整し、記録媒体上への濡れ性を向上させるため界面活性剤を使用することが好ましい。界面活性剤としては、アセチレン系、シロキサン系、アクリル系、フッ素系など用途に合わせて様々なものが知られているが、記録媒体上への濡れ性、後に付与されるインクジェットインキの濡れ広がり性、及び前処理液の印刷安定性とを両立させるためには、シロキサン系及び／またはアセチレン系の界面活性剤を使用することが好ましい。
【００４８】
本発明で使用される界面活性剤は、公知の方法により合成することも、市販品を使用することもできる。界面活性剤を市販品から選択する場合、例えばシロキサン系界面活性剤としてＢＹ１６−２０１、ＦＺ−７７、ＦＺ−２１０４、ＦＺ−２１１０、ＦＺ−２１６２、Ｆ−２１２３、Ｌ−７００１、Ｌ−７００２、ＳＦ８４２７、ＳＦ８４２８、ＳＨ３７４９、ＳＨ８４００、８０３２ＡＤＤＩＴＩＶＥ、ＳＨ３７７３Ｍ（東レ・ダウコーニング社製）、Ｔｅｇｏｇｌｉｄｅ４１０、Ｔｅｇｏｇｌｉｄｅ４３２、Ｔｅｇｏｇｌｉｄｅ４３５、Ｔｅｇｏｇｌｉｄｅ４４０、Ｔｅｇｏｇｌｉｄｅ４５０、Ｔｅｇｏｔｗｉｎ４０００、Ｔｅｇｏｔｗｉｎ４１００、Ｔｅｇｏｗｅｔ２５０、Ｔｅｇｏｗｅｔ２６０、Ｔｅｇｏｗｅｔ２７０、Ｔｅｇｏｗｅｔ２８０（エボニックデグサ社製）、ＳＡＧ−００２、ＳＡＧ−５０３Ａ（日信化学工業社製）、ＢＹＫ−３３１、ＢＹＫ−３３３、ＢＹＫ−３４５、ＢＹＫ−３４６、ＢＹＫ−３４７、ＢＹＫ−３４８、ＢＹＫ−３４９、ＢＹＫ−ＵＶ３５００、ＢＹＫ−ＵＶ３５１０（ビックケミー社製）、ＫＦ−３５１Ａ、ＫＦ−３５２Ａ、ＫＦ−３５３、ＫＦ−３５４Ｌ、ＫＦ３５５Ａ、ＫＦ−６１５Ａ、ＫＦ−６４０、ＫＦ−６４２、ＫＦ−６４３（信越化学工業社製）などを、またアセチレン系界面活性剤としてサーフィノール６１、１０４Ｅ、１０４Ｈ、１０４Ａ、１０４ＢＣ、１０４ＤＰＭ、１０４ＰＡ、１０４ＰＧ−５０、４２０、４４０、４６５、４８５、ＳＥ、ＳＥ−Ｆ（エアープロダクツ社製）、オルフィンＥ１００４、Ｅ１０１０、Ｅ１０２０、ＰＤ−００１、ＰＤ−００２Ｗ、ＰＤ−００４、ＰＤ−００５、ＥＸＰ．４００１、ＥＸＰ．４２００、ＥＸＰ．４１２３、ＥＸＰ．４３００（日信化学工業社製）などを挙げることができる。上記の界面活性剤は単独で用いてもよいし、２種以上を併用してもよい。
【００４９】
本発明の前処理液に含まれる界面活性剤の添加量は、前処理液全量に対して０．０１重量％以上５．０重量％以下が好ましく、０．０５重量％以上３．０重量％以下が特に好ましい。ただし界面活性剤の配合量は、後述するインクジェットインキの表面張力を考慮したうえで決定する必要がある。
【００５０】
本発明では、印刷物のにじみ、白抜けや白スジを防ぐ観点から、前処理液の表面張力はインクジェットインキの表面張力以上とすることが好ましい。ここで前処理液の表面張力がインクジェットインキの表面張力よりも小さい場合、前処理液を記録媒体に付与した際に界面活性剤が塗膜表面に大量に配向することで表面エネルギーが低下し、結果として後から印刷されるインクジェットインキの濡れ広がりが不十分となり、にじみ、白抜けや白スジが発生してしまう可能性があるため好ましくない。
【００５１】
＜水溶性有機溶剤＞
本発明の前処理液には、さらに水溶性有機溶剤を含むことができる。有機溶剤を併用することで、前処理液の保湿・乾燥性や濡れ性をより好適なものに調整することができる。本発明の前処理液に使用できる水溶性有機溶剤として特に制限はないが、水やカチオン性高分子化合物との親和性や、カチオン性高分子化合物の溶解性の観点から、少なくとも分子構造中にヒドロキシル基を１個以上含む水溶性有機溶剤を使用することが好ましい。
【００５２】
本発明の前処理液に好適に用いられる水溶性有機溶剤を例示すると、メタノール、エタノール、１−プロパノール、２−プロパノール、１−ブタノール、２−ブタノール、３−メトキシー１−ブタノール、３−メトキシー３−メチルー１−ブタノールなどの１価アルコール類、１，２−エタンジオール、１，２−プロパンジオール（プロピレングリコール）、１，３−プロパンジオール、１，２−ブタンジオール、１，３−ブタンジオール、１，４−ブタンジオール、１，２−ペンタンジオール、１，５−ペンタンジオール、１，２−ヘキサンジオール、１，６−ヘキサンジオール、１，２−ヘプタンジオール、２，２−ジメチル−１，３−プロパンジオール、２−メチル−１，３−プロパンジオール、２−エチル−２−メチル−１，３−プロパンジオール、３−メチル−１，３−ブタンジオール、３−メチル−１，５−ペンタンジオール、２−メチル−２−プロピル−１，３−プロパンジオール、２−メチルペンタン−２，４−ジオール、２−エチル−１，３−ヘキサンジオール、１，２−オクタンジオール、エチレングリコール、ジエチレングリコール、トリエチレングリコール、ジプロピレングリコール、ブチレングリコール、ジブチレングリコールなどの２価アルコール（グリコール）類、グリセリンなどの３価アルコール類を挙げることができる。上記例示化合物のうち、本発明では特にエタノール、１−プロパノール、２−プロパノール、３−メトキシー１−ブタノール、３−メトキシー３−メチルー１−ブタノールなどの１価アルコール類を使用することが好ましい。また上記の分子構造中にヒドロキシル基を１個以上含む水溶性有機溶剤は、単独で用いてもよいし２種以上を併用してもよい。
【００５３】
本発明の前処理液に含まれる、分子構造中にヒドロキシル基を１個以上含む水溶性有機溶剤の配合量としては、前処理液全量に対し０．１〜２０重量％以下であることが好ましく、０．５〜１０重量％であることがより好ましく、１〜５重量％であることが特に好ましい。水溶性有機溶剤の配合量を上記範囲内に収めることで、保湿性、乾燥性と濡れ性とが両立した前処理液を得ることができるとともに、前処理液の印刷方法によらず長期にわたり安定した印刷が可能となる。
【００５４】
本発明の前処理液では他にも、エチレングリコールモノエチルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノペンチルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、、テトラエチレングリコールモノエチルエーテル、テトラエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、、ジプロピレングリコールモノプロピルエーテル、トリプロピレングリコールモノメチルエーテル、トリプロピレングリコールモノエチルエーテルなどのグリコールモノアルキルエーテル類、ジエチレングリコールジメチルエーテル、ジエチレングリコールメチルエチルエーテル、ジエチレングリコールブチルメチルエーテル、ジエチレングリコールジエチルエーテル、トリエチレングリコールジメチルエーテル、トリエチレングリコールメチルエチルエーテル、トリエチレングリコールブチルメチルエーテル、トリエチレングリコールジエチルエーテル、テトラエチレングリコールジメチルエーテル、テトラエチレングリコールメチルエチルエーテル、テトラエチレングリコールブチルメチルエーテル、テトラエチレングリコールジエチルエーテルなどのグリコールジアルキルエーテル類、２−ピロリドン、Ｎ−メチルピロリドン、Ｎ−エチルピロリドン、ε−カプロラクタム、３−メチル−２−オキサゾリジノン、３−エチル−２−オキサゾリジノン、Ｎ，Ｎ−ジメチル−β−メトキシプロピオンアミド、Ｎ，Ｎ−ジメチル−β−エトキシプロピオンアミド、Ｎ，Ｎ−ジメチル−β−ブトキシプロピオンアミド、Ｎ，Ｎ−ジメチル−β−ペントキシプロピオンアミド、Ｎ，Ｎ−ジメチル−β−ヘキソキシプロピオンアミド、Ｎ，Ｎ−ジメチル−β−ヘプトキシプロピオンアミド、Ｎ，Ｎ−ジメチル−β−２−エチルヘキソキシプロピオンアミド、Ｎ，Ｎ−ジメチル−β−オクトキシプロピオンアミド、Ｎ，Ｎ−ジエチル−β−ブトキシプロピオンアミド、Ｎ，Ｎ−ジエチル−β−ペントキシプロピオンアミド、Ｎ，Ｎ−ジエチル−β−ヘキソキシプロピオンアミド、Ｎ，Ｎ−ジエチル−β−ヘプトキシプロピオンアミド、Ｎ，Ｎ−ジエチル−β−オクトキシプロピオンアミドなどの含窒素系溶剤、γ−ブチロラクトン、γ−バレロラクトン、δ−バレロラクトン、ε−カプロラクトンなどの複素環化合物などを使用することができる。上記の水溶性有機溶剤は、単独で用いてもよいし２種以上を併用してもよい。
【００５５】
本発明の前処理液に含まれる水溶性有機溶剤の配合量の総量としては、前処理液全量に対し０．５〜５０重量％以下であることが好ましく、１〜４５重量％であることがより好ましく、１．５〜４０重量％であることが特に好ましい。水溶性有機溶剤の配合量を上記範囲内に収めることで、前処理液の保湿性、乾燥性、及び濡れ性を両立させることが可能となる。
【００５６】
＜水＞
本発明の前処理液に含まれる水の含有量としては、前処理液全量に対し１０〜９０重量％の範囲であることが好ましい。
【００５７】
＜その他の材料＞
上記の通り、本発明の前処理液はｐＨが３〜７の範囲であるが、ｐＨを前記範囲内に収めるため、前処理液にｐＨ調整剤を添加することができる。本発明では、ｐＨ調整能を有する材料を任意に選択することができ、塩基性化させる場合はジエタノールアミン、トリエタノールアミン、Ｎ−メチルジエタノールアミンなどのアルカノールアミン；アンモニア水；水酸化リチウム、水酸化ナトリウム、水酸化カリウムなどのアルカリ金属の水酸化物；炭酸リチウム、炭酸ナトリウム、炭酸水素ナトリウム、炭酸カリウムなどのアルカリ金属の炭酸塩などを、また酸性化させる場合は塩酸、硫酸、クエン酸、コハク酸、酒石酸、リンゴ酸、リン酸、ホウ酸、フマル酸、マロン酸、アスコルビン酸、グルタミン酸などを使用することができる。
【００５８】
ｐＨ調整剤の配合量としては、前処理液全量に対し０．０１〜５重量％であることが好ましく、０．０５〜３重量％であることがより好ましい。ただし、ｐＨ調整剤を過剰に配合してしまうと、前処理液中のカチオン性高分子化合物の機能を阻害してしまう可能性があることから、前処理液のｐＨが上記の好適な範囲内に収まるように、配合量を調整する必要がある。
【００５９】
＜その他の成分＞
また本発明の前処理液は、所望の物性値とするために、必要に応じて消泡剤、防腐剤などの添加剤を適宜に添加することができる。これらの添加剤を使用する場合、その配合量は前処理液全量に対して０．０１重量％以上１０重量％以下とすることが好ましい。
【００６０】
＜前処理液の製造方法＞
上記の成分からなる本発明の前処理液は、例えば、カチオン性高分子化合物、水、及び、必要に応じて界面活性剤、水溶性有機溶剤、ｐＨ調整剤や、上記で挙げたような適宜に選択される添加剤成分を加え、撹拌・混合したのち、必要に応じて濾過することで製造される。ただし本発明の前処理液の製造方法は上記に限定されるものではない。
【００６１】
なお撹拌・混合の際は、必要に応じて前記混合物を４０〜１００℃の範囲で加熱してもよい。ただしカチオン性高分子化合物として樹脂微粒子を使用する場合は、前記樹脂微粒子のＭＦＴ以下の温度で加熱することが好ましい。
【００６２】
また濾過を実施する際、フィルター開孔径は、粗大粒子やダストが除去できるものであれば特に制限されないが、好ましくは０．３〜１０μｍ、より好ましくは０．５〜５μｍである。また濾過を行う際は、フィルターは単独種を用いても、複数種を併用してもよい。
【００６３】
＜前処理液の特性＞
本発明の前処理液のｐＨは、カチオン性高分子化合物を液中で安定化させ、また前処理液の付与装置や記録媒体へのダメージを抑制するため、３〜７の範囲に設定される。また、より好ましいｐＨ範囲は３．５〜６．５である。
【００６４】
なお、上記ｐＨは公知の方法、例えば堀場製作所社製卓上型ｐＨメータＦ−７２にて、スタンダードＴｏｕｐＨ電極またはスリーブＴｏｕｐＨ電極を使用して測定することができる。
【００６５】
本発明の前処理液は、２５℃における粘度を２〜１００ｍＰａ・ｓに調整することが好ましい。上記粘度範囲を満たす前処理液であれば、後述の様々な印刷方法に対応させることができる。また、前処理液の印刷方法によらず優れた機能を発現させることができる観点から、前記前処理液の２５℃における粘度は３〜８０ｍＰａ・ｓであることがより好ましく、４〜６０ｍＰａ・ｓであることが更に好ましく、５〜３０ｍＰａ・ｓであることが最も好ましい。
【００６６】
本発明における前処理液の粘度は、前処理液の粘度に応じて、例えばＥ型粘度計（東機産業社製ＴＶＥ２５Ｌ型粘度計）やＢ型粘度計（東機産業社製ＴＶＢ１０形粘度計）を用いて測定することができる。
【００６７】
本発明の前処理液の２５℃における表面張力は、２０〜７５ｍＮ／ｍであることが好ましく、２２〜６５ｍＮ／ｍであることがより好ましく、２４〜５５ｍＮ／ｍであることが特に好ましい。また上記の通り、前処理液の表面張力はインクジェットインキの表面張力以上であることが好ましい。
【００６８】
本発明における前処理液の表面張力は、例えば表面張力計（協和界面科学社製ＣＢＶＰ−Ｚ）を用い、２５℃環境下で白金プレート法によって測定することができる。
【００６９】
続いて以下に、本発明のインクジェットインキの構成要素について説明する。
【００７０】
＜顔料＞
本発明のインクジェットインキは、耐水性、耐光性、耐候性、耐ガス性などを有する観点から、色材として顔料を含む。本発明では、公知の有機顔料、無機顔料のいずれも使用することができる。これらの顔料は、インクジェットインキ全量に対して０．１重量％以上２０重量％以下の範囲で含まれることが好ましく、０．５重量％以上１５重量％以下の範囲で含まれることがより好ましく、１重量％以上１０重量％以下の範囲で含まれることが特に好ましい。顔料の含有率を０．１重量％以上にすることで、１パス印刷であっても十分な発色性を得ることができる。また顔料の含有率を２０重量％以下とすることで、インクジェットインキの粘度をインクジェット印刷に適した範囲に収めることができ、結果として長期の印字安定性を確保することができる。
【００７１】
本発明で使用することができるシアン有機顔料としては、例えば、Ｃ．Ｉ．ピグメントブルー１、２、３、１５：３、１５：４、１５：６、１６、２２、６０、６４、６６などが挙げられる。中でも発色性や耐光性に優れる点からＣ．Ｉ．ピグメントブルー１５：３及び／または１５：４から選択される１種以上が好ましい。
【００７２】
本発明で使用することができるマゼンタ有機顔料としては、例えば、Ｃ．Ｉ．ピグメントレッド５、７、１２、２２、２３、３１、４８（Ｃａ）、４８（Ｍｎ）、４９、５２、５３、５７（Ｃａ）、５７：１、１１２、１２２、１４６、１４７、１５０、１８５、２３８、２４２、２５４、２５５、２６６、２６９、Ｃ．Ｉ．ピグメントバイオレッド１９、２３、２９、３０、３７、４０、４３、５０などが挙げられる。中でも発色性や耐光性に優れる点からＣ．Ｉ．ピグメントレッド１２２、１５０、１８５、２６６、２６９及び／またはＣ．Ｉ．ピグメントバイオレッド１９からなる群から選択される１種以上が好ましい。
【００７３】
本発明で使用することができるイエロー有機顔料としては、例えば、Ｃ．Ｉ．ピグメントイエロー１０、１１、１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０、１８５、２１３などが挙げられる。なかでも発色性に優れる点からＣ．Ｉ．ピグメントイエロー１３、１４、７４、１２０、１８０、１８５、２１３からなる群から選択される１種以上が好ましい。
【００７４】
本発明で使用することができるブラック有機顔料としては、例えば、アニリンブラック、ルモゲンブラック、アゾメチンアゾブラックなどが挙げられる。また、上記のシアン顔料、マゼンタ顔料、イエロー顔料や、下記のオレンジ顔料、グリーン顔料、ブラウン顔料などの有彩色顔料を複数使用し、ブラック顔料とすることもできる。
【００７５】
本発明のインクジェットインキにはオレンジ顔料、グリーン顔料、ブラウン顔料などの特色を使用することもできる。具体的には、Ｃ．Ｉ．ピグメントオレンジ１６、３６、４３、５１、５５、５９、６１、６４、 ７１、Ｃ．Ｉ．ピグメントグリーン７、３６、４３、５８、ピグメントブラウン２３、２５、２６などを挙げることができる。
【００７６】
本発明で使用される無機顔料としては特に限定されないが、例えば黒色顔料としてカーボンブラックや酸化鉄、白色顔料として酸化チタンを挙げることができる。
【００７７】
本発明で使用することができるカーボンブラック顔料としては、ファーネス法、チャネル法で製造されたカーボンブラックが挙げられる。中でも、これらのカーボンブラックであって、一次粒子径が１１〜５０ｎｍ、ＢＥＴ法による比表面積が５０〜４００ｍ２／ｇ、揮発分が０．５〜１０重量％、ｐＨが２〜１０などの特性を有するものが好適である。このような特性を有する市販品として、例えばＮｏ．２５、３０、３３、４０、４４、４５、５２、８５０、９００、９５０、９６０、９７０、９８０、１０００、２２００Ｂ、２３００、２３５０、２６００；ＭＡ７、ＭＡ８、ＭＡ７７、ＭＡ１００、ＭＡ２３０（三菱化学株式会社製）、ＲＡＶＥＮ７６０ＵＰ、７８０ＵＰ、８６０ＵＰ、９００Ｐ、１０００Ｐ、１０６０ＵＰ、１０８０ＵＰ、１２５５（コロンビアンカーボン社製）、ＲＥＧＡＬ３３０Ｒ、４００Ｒ、６６０Ｒ、ＭＯＧＵＬ Ｌ（キャボット社製）、Ｎｉｐｅｘ１６０ＩＱ、１７０ＩＱ、３５、７５；ＰｒｉｎｔｅＸ３０、３５、４０、４５、５５、７５、８０、８５、９０、９５、３００；ＳｐｅｃｉａｌＢｌａｃｋ３５０、５５０；Ｎｅｒｏｘ３０５、５００、５０５、６００、６０５（オリオンエンジニアドカーボンズ社製）などがあり、いずれも好ましく使用することができる。
【００７８】
また、白色無機顔料として好適に用いられる酸化チタンとしては、アナターゼ型、ルチル型のいずれも使用することができるが、印刷物の隠蔽性を上げるためにもルチル型を用いるのが好ましい。また、塩素法、硫酸法などいずれの方法で製造したものでも良いが、塩素法にて製造された酸化チタンを使用した方が、白色度が高いことから好ましい。
【００７９】
本発明で使用することができる酸化チタンの顔料表面は、無機化合物及び／または有機化合物により処理したものを使用することが好ましい。無機化合物の例として、シリコン、アルミニウム、ジルコニウム、スズ、アンチモン、チタンの化合物、及びこれらの水和酸化物を挙げることができる。また有機化合物の例として、多価アルコール、アルカノールアミンまたはその誘導体、高級脂肪酸またはその金属塩、有機金属化合物などを挙げることができるが、中でも多価アルコール、またはその誘導体は酸化チタン表面を高度に疎水化し、分散安定性を向上させることが可能であり、好ましく用いられる。
【００８０】
なお本発明では、印刷物の色相や発色性を好適な範囲に収めるため、上記の顔料を複数混合して用いることができる。例えば、カーボンブラック顔料を使用したブラックインキに対し、低印字率における色味を改善するため、シアン有機顔料、マゼンタ有機顔料、オレンジ有機顔料、ブラウン有機顔料から選択される１種以上の顔料を少量添加することができる。
【００８１】
＜顔料分散樹脂＞
上記顔料をインクジェットインキ中で安定的に分散保持する方法として、顔料分散樹脂を顔料表面に吸着させ分散する方法、水溶性及び／または水分散性の界面活性剤を顔料表面に吸着させ分散する方法、顔料表面に親水性官能基を化学的・物理的に導入し分散剤や界面活性剤なしでインキ中に分散する方法、自己分散性がある樹脂で顔料を被覆しマイクロカプセル化する方法などを挙げることができる。
【００８２】
本発明で用いられるインクジェットインキは、上記のうち顔料分散樹脂を用いる方法を選択することが好ましい。これは顔料分散樹脂のモノマー組成や分子量を選定・検討することにより、顔料に対する樹脂吸着能や顔料分散樹脂の電荷を容易に調整でき、結果として微細な顔料に対する分散安定性の付与や、前処理液による顔料の分散機能低下能力の制御が可能となるためである。
【００８３】
本発明で用いられる顔料分散樹脂の種類は特に限定されず、例えば、アクリル樹脂、スチレンアクリル樹脂、マレイン酸樹脂、スチレンマレイン酸樹脂、ウレタン樹脂、エステル樹脂などを使用することができる。本発明では、材料選択性の大きさや合成の容易さの点で、アクリル樹脂、スチレンアクリル樹脂を使用することが特に好ましい。なお本発明で用いられる顔料分散樹脂は、公知の方法により合成することも、市販品を使用することもできる。
【００８４】
本発明では、顔料分散樹脂に炭素数１０〜３６のアルキル基を導入することが好ましい。これは、アルキル基の炭素数を１０〜３６とすることにより、顔料分散体の低粘度化と更なる分散安定化、粘度安定化を実現できるためである。なおアルキル基の炭素数として、好ましくは炭素数１２〜３０であり、更に好ましくは炭素数１８〜２４である。またアルキル基は炭素数１０〜３６の範囲であれば、直鎖であっても分岐していてもいずれも使用することができるが、直鎖状のものが好ましい。直鎖のアルキル基としてはラウリル基(Ｃ１２)、ミリスチル基(Ｃ１４)、セチル基(Ｃ１６)、ステアリル基(Ｃ１８)、アラキル基(Ｃ２０)、ベヘニル基(Ｃ２２)、リグノセリル基(Ｃ２４)、セロトイル基(Ｃ２６)、モンタニル基(Ｃ２８)、メリッシル基(Ｃ３０)、ドトリアコンタノイル基(Ｃ３２)、テトラトリアコンタノイル基(Ｃ３４)、ヘキサトリアコンタノイル基(Ｃ３６)などが挙げられる。
【００８５】
本発明で用いられる顔料分散樹脂に含まれる炭素数１０〜３６のアルキル鎖を含有する単量体の共重合体中に含まれる含有量は、顔料分散体の低粘度化と印刷物の耐擦性や光沢性とを両立させる観点から５重量％〜６０重量％であることが好ましく、１０重量％〜５５重量％であることがより好ましく、２０重量％〜５０重量％であることが特に好ましい。
【００８６】
また本発明では、顔料に対する吸着能を向上するとともに、前処理液と混合した際に速やかに顔料の分散機能を低下させることができることから、顔料分散樹脂に芳香族基を導入することが特に好ましい。これは、前処理液とインクジェットインキを混合した際、前処理液に含まれるカチオン性高分子化合物中のカチオン基と芳香族基を有する顔料分散樹脂との間にカチオン−π相互作用と言われる強固な分子間力が働き、両者が優先的に吸着するためである。芳香族基としては、フェニル基、ナフチル基、アントリル基、トリル基、キシリル基、メシチル基、アニシル基などが挙げられる。中でもフェニル基、トリル基が分散安定性を十分に確保できる面から好ましい。
【００８７】
顔料の分散安定性と前処理液との吸着性能との両立の観点から、芳香環を含有する単量体の含有率は、顔料分散樹脂全量に対しは５〜６５重量％であることが好ましく、１０〜５０重量％であることがより好ましい。
【００８８】
本発明の顔料分散樹脂は、インキへの溶解度を上げるため、樹脂中の酸基を塩基で中和してあることが好ましい。しかしながら過剰に塩基を投入してしまうと、前処理液中に含まれるカチオン成分が中和されてしまい、十分な効果を発揮することができないため、その添加量には注意を払う必要がある。塩基の添加量が過剰かどうかは、例えば顔料分散樹脂の１０重量％水溶液を作製し、前記水溶液のｐＨを測定することにより確認することができる。本発明では、前処理液の機能を十分に発現させるために、前記水溶液のｐＨが７〜１１であることが好ましく、７．５〜１０．５であることがより好ましい。
【００８９】
本発明で用いられる、顔料分散樹脂を中和するための塩基としては、ジエタノールアミン、トリエタノールアミン、Ｎ−メチルジエタノールアミンなどのアルカノールアミン；アンモニア水；水酸化リチウム、水酸化ナトリウム、水酸化カリウムなどのアルカリ金属の水酸化物；炭酸リチウム、炭酸ナトリウム、炭酸水素ナトリウム、炭酸カリウムなどのアルカリ金属の炭酸塩などを挙げることができる。
【００９０】
本発明では顔料分散樹脂の酸価が５０〜４００ｍｇＫＯＨ／ｇであることが好ましい。酸価を上記の範囲内に収めることで、顔料分散樹脂の水に対する溶解性を確保するとともに、顔料分散体の粘度を抑えることができるため好ましい。逆に、顔料分散樹脂の酸価が４００ｍｇＫＯＨ／ｇよりも大きい場合、顔料分散樹脂間での相互作用が強まることで粘度が高くなったり、前処理液の効果が不十分になってしまうため好ましくない。なお顔料分散樹脂の酸価として好ましくは１００〜３５０ｍｇＫＯＨ／ｇであり、更に好ましくは１５０〜３００ｍｇＫＯＨ／ｇである。
【００９１】
酸価は公知の装置、例えば京都電子工業株式会社製「電位差自動滴定装置ＡＴ−６１０」を用いて電位差滴定法により測定することができる。
【００９２】
顔料分散樹脂の分子量に関して、重量平均分子量が１，０００以上１００，０００以下の範囲内であることが好ましく、５，０００以上５０，０００以下の範囲であることがより好ましい。分子量が前記範囲であることにより、顔料が水中で安定的に分散し、また水性インキ組成物に適用した際の粘度調整などが行いやすい。重量平均分子量が１，０００以下であると、インキ組成物中に添加されている溶剤に対し分散樹脂が溶解しやすいために、顔料に吸着した樹脂が脱離するため、分散安定性が著しく悪化してしまう。重量平均分子量が１００，０００以上であると、分散時粘度が高くなると共に、インクジェットヘッドからの吐出安定性が著しく悪化するため、印刷安定性が低下してしまう。
【００９３】
本発明における顔料分散樹脂の重量平均分子量は常法によって測定することができる。一例を挙げると、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の重量平均分子量として測定することができる。
【００９４】
本発明の顔料と顔料分散樹脂との重量比率は２／１〜１００／１であることが好ましい。顔料分散樹脂の比率を２／１〜１００／１とすることで、顔料分散体の粘度を抑え、前記顔料分散体やインクジェットインキの粘度安定性・分散安定性が良化するとともに、前処理液と混合した際に速やかな分散機能の低下を引き起こすことができるため好ましい。顔料と顔料分散樹脂の比率としてより好ましくは２０／９〜５０／１、更に好ましくは５／２〜２５／１であり、最も好ましくは２０／７〜２０／１である。
【００９５】
＜水溶性有機溶剤＞
本発明のインクジェットインキに使用される水溶性有機溶剤は、公知のものを任意に用いることができるが、１気圧下で沸点が１８０℃以上２８０℃以下であるグリコールエーテル系溶剤及び／またはアルキルポリオール系溶剤を２種以上含有することが好ましい。なお１気圧下における沸点は、１８３℃以上２７０℃以下の範囲内であることが好ましく、１８５℃以上２５０℃以下の範囲内であることがより好ましい。上記の沸点範囲を満たす水溶性有機溶剤を用いることにより、インクジェットインキの濡れ性と乾燥性を好適な範囲に制御することができ、前処理液と組み合わせた際にじみ、白抜けや白スジなどの画質欠陥を防止することができる。ここで１気圧下での沸点が１８０℃未満の場合は、インクジェットインキの乾燥性が高まりすぎることにより、インクジェットヘッドノズル上での目詰まりが発生したり、前処理液と併用したとしても白抜けなどの画像欠陥が発生することがあり好ましくない。逆に１気圧下での沸点が２８０℃以上であると、インクジェットインキの乾燥性が低下しすぎるため、前処理液と併用してもにじみなどの画像欠陥が発生することがあり好ましくない。
【００９６】
なお、本発明における１気圧下での沸点は、ＤＳＣ（示差走査熱量分析）などの熱分析装置を用いることにより測定することができる。
【００９７】
本発明で好適に用いられる、１気圧下の沸点が１８０℃以上２８０℃以下であるグリコールエーテル系溶剤を例示すると、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノブチルエーテルなどのグリコールモノアルキルエーテル類；ジエチレングリコールジエチルエーテル、ジエチレングリコールイソプロピルメチルエーテル、ジエチレングリコールブチルメチルエーテル、トリエチレングリコールジメチルエーテル、トリエチレングリコールメチルエチルエーテル、トリエチレングリコールジエチルエーテル、トリエチレングリコールブチルメチルエーテル、テトラエチレングリコールジメチルエーテル、テトラエチレングリコールメチルエチルエーテルなどのグリコールジアルキルエーテル類となる。
【００９８】
本発明では、優れた保湿性と乾燥性を両立することができる点で、上記グリコールエーテル系溶剤の中でも、ジエチレングリコールモノエチルエーテル、ジエチレングリコールモノプロピルエーテル、ジエチレングリコールモノブチルエーテル、トリエチレングリコールモノエチルエーテル、トリエチレングリコールモノプロピルエーテル、トリエチレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、ジエチレングリコールブチルメチルエーテル、トリエチレングリコールメチルエチルエーテル、トリエチレングリコールジエチルエーテル、トリエチレングリコールブチルメチルエーテル、テトラエチレングリコールメチルエチルエーテルを選択することが好ましい。
【００９９】
また１気圧下の沸点が１８０℃以上２８０℃以下であるアルキルポリオール系溶剤としては、例えば１，２−エタンジオール、１，２−プロパンジオール（プロピレングリコール）、１，３−プロパンジオール、１，２−ブタンジオール、１，３−ブタンジオール、１，４−ブタンジオール、１，２−ペンタンジオール、１，５−ペンタンジオール、１，２−ヘキサンジオール、１，６−ヘキサンジオール、１，２−ヘプタンジオール、２，２−ジメチル−１，３−プロパンジオール、２−メチル−１，３−プロパンジオール、２−エチル−２−メチル−１，３−プロパンジオール、３−メチル−１，３−ブタンジオール、３−メチル−１，５−ペンタンジオール、２−メチル−２−プロピル−１，３−プロパンジオール、２−メチルペンタン−２，４−ジオール、２−エチル−１，３−ヘキサンジオール、エチレングリコール、ジエチレングリコール、ジプロピレングリコール、ジブチレングリコールなどを挙げることができる。
【０１００】
本発明では、優れた保湿性と乾燥性を両立することができる点で、上記アルキルポリオール系溶剤の中でも１，２−プロパンジオール、１，２−ブタンジオール、１，３−ブタンジオール、１，２−ペンタンジオール、１，５−ペンタンジオール、１，２−ヘキサンジオール、１，６−ヘキサンジオール、１，２−ヘプタンジオールを選択することが好ましい。
【０１０１】
本発明で用いられる、上記１気圧下で沸点が１８０℃以上２８０℃以下であるグリコールエーテル系溶剤及び／またはアルキルポリオール系溶剤の総量は、インクジェットインキ全量に対し５重量％以上５０重量％以下であることが好ましい。また、インクジェットノズルからの吐出安定性と、前処理液と組み合わせたときに十分な濡れ広がり性と乾燥性を確保するという観点から、前記水溶性有機溶剤の総量が１０重量％以上４５重量％であることがより好ましく、１５重量％以上４０重量％以下であることが特に好ましい。水溶性有機溶剤の総量が５重量％を下回るとインクの保湿性が不足し、吐出安定性が損なわれる可能性がある。逆に水溶性有機溶剤の含有量の合計が６５重量％よりも多い場合、インキの粘度が高くなりすぎてしまい、吐出安定性を損なう可能性があるため好ましくない。
【０１０２】
本発明では、インクジェットインキの保湿性や濡れ性を調整するため、上記１気圧下で沸点が１８０℃以上２８０℃以下であるグリコールエーテル系溶剤及び／またはアルキルポリオール系溶剤以外の有機溶剤も、併用することができる。具体的には、前処理液で使用できる水溶性有機溶剤として上記に挙げた、１価アルコール類、３価アルコール類、含窒素系溶剤、複素環化合物などを使用することができる。またこれらの溶剤は単独で使用しても良いし、複数を混合して使用してもよい。
【０１０３】
本発明のインクジェットインキにおける水溶性有機溶剤の総量は、インクジェットインキの保湿性、乾燥性、濡れ性を両立する観点から、インクジェットインキ全量に対し５重量％以上７０重量％以下であることが好ましく、１０重量％以上６０重量％以下であることがより好ましく、１５重量％以上５０重量％以下であることが特に好ましい。
【０１０４】
＜バインダー樹脂＞
本発明のインクジェットインキにはバインダー樹脂を加えることが好ましい。一般にインクジェットインキに使用されるバインダー樹脂としては、水溶性樹脂と樹脂微粒子が知られている。このうち樹脂微粒子は水溶性樹脂と比較して高分子量であること、また樹脂微粒子はインクジェットインキ粘度を低くすることができ、より多量の樹脂をインクジェットインキ中に配合することができることから、印刷物の耐性を高めるのに適している。樹脂微粒子として使用される樹脂の種類としては、アクリル系、スチレンアクリル系、ウレタン系、スチレンブタジエン系、塩化ビニル系、ポリオレフィン系などが挙げられる。中でも、インキ組成物の安定性、印刷物の耐性の面を考慮するとアクリル系、スチレンアクリル系の樹脂微粒子が好ましく使用される。
【０１０５】
ただし、インクジェットインキ中のバインダー樹脂が樹脂微粒子である場合は、前記樹脂微粒子のＭＦＴを考慮する必要がある。ＭＦＴの低い樹脂微粒子を使用した場合、インクジェットインキ中に添加される水溶性有機溶剤によって樹脂微粒子のＭＦＴがさらに低下し、室温であっても樹脂微粒子が融着や凝集を起こす結果、インクジェットヘッドノズルの目詰まりが発生することがあるためである。前記問題を回避するためには、樹脂微粒子を構成する単量体を調整することにより、前記樹脂微粒子のＭＦＴを６０℃以上にすることが好ましい。
【０１０６】
なお上記ＭＦＴは、例えばテスター産業社製ＭＦＴテスターによって測定することができる。具体的には、フィルム上にＷＥＴ膜厚３００μｍとなるように樹脂微粒子の２５重量％水溶液を塗工したのち、温度勾配をかけた状態で上記テスター上に静置し、乾燥後に白い析出物が生じた領域と透明な樹脂膜が形成された領域との境界の温度をＭＦＴとする。
【０１０７】
しかしインクジェットプリンターのメンテナンス性能を考慮すれば、本発明ではバインダー樹脂が水溶性樹脂であることがより好ましい。水溶性樹脂としては、重量平均分子量が１０，０００以上５０，０００以下の範囲内であることが好ましく、２０，０００以上４０，０００以下の範囲内であることがより好ましい。重量平均分子量が１０，０００以下では、印刷物の塗膜耐性が著しく低下するため好ましくなく、重量平均分子量が５０，０００以上では、インクジェットヘッドからの吐出安定性が著しく低下するためである。
【０１０８】
また、バインダー樹脂に水溶性樹脂を選択する際には酸価も重要であり、酸価が１０〜８０ｍｇＫＯＨ／ｇであることが好ましく、酸価が２０〜５０ｍｇＫＯＨ／ｇであることがより好ましい。酸価が１０ｍｇＫＯＨ／ｇ以下では、インクジェットインキが固化してしまうと再度溶解することが難しいため、樹脂微粒子同様インクジェットヘッドノズル上での目詰まりが発生し、印刷安定性が著しく低下するため、好ましくない。また酸価が８０ｍｇＫＯＨ／ｇ以上であると、インクジェットインキが固化しても再度溶解することが可能であるものの、印刷物塗膜の耐水性が著しく悪化するため好ましくない。
【０１０９】
前記のバインダー樹脂の、インクジェットインキ全量中における含有量は、固形分でインクジェットインキ全量の１重量％以上２０重量％以下の範囲であり、より好ましくは２重量％以上１５重量％以下の範囲であり、特に好ましくは３重量％以上１０重量％以下の範囲である。
【０１１０】
＜界面活性剤＞
本発明のインクジェットインキは、表面張力を調整し画質を向上させる目的で界面活性剤を使用することが好ましい。一方で、表面張力が低すぎるとインクジェットヘッドのノズル面がインクジェットインキで濡れてしまい、吐出安定性を損なうことから、界面活性剤の種類と量の選択は非常に重要である。最適な濡れ性の確保と、インクジェットノズルからの安定吐出の実現という観点から、シロキサン系、アセチレン系、フッ素系の界面活性剤を使用することが好ましく、シロキサン系、アセチレン系の界面活性剤を使用することが特に好ましい。界面活性剤添加量としては、インクジェットインク全量に対して、０．０１重量％以上５．０重量％以下が好ましく、０．０５重量％以上３．０重量％以下が更に好ましい。
【０１１１】
また、インクジェットインキが蒸発する過程における濡れ性の制御や、耐擦性や耐溶剤性などの印刷物品質の向上の点で、界面活性剤の分子量も重要である。界面活性剤分子量としては重量平均分子量で１，０００以上７，０００以下であることが好ましく、１，５００以上５，０００以下の範囲内であることがより好ましい。１，０００以下では印刷基材に対する濡れを制御する効果が小さく、７，０００以上では基材に対する濡れは改善するものの、インクジェットインキの保存安定性が悪化するためである。
【０１１２】
本発明で使用される界面活性剤は、公知の方法により合成することも、市販品を使用することもできる。界面活性剤を市販品から選択する場合、例えばシロキサン系界面活性剤やアセチレン系界面活性剤としては、前処理液で使用できる界面活性剤として上記に挙げたもの、またフッ素系界面活性剤としては、ＺｏｎｙｌＴＢＳ、ＦＳＰ、ＦＳＡ、ＦＳＮ−１００、ＦＳＮ、ＦＳＯ−１００、ＦＳＯ、ＦＳ−３００、Ｃａｐｓｔｏｎｅ  ＦＳ−３０、ＦＳ−３１（ＤｕＰｏｎｔ社）、ＰＦ−１５１Ｎ、ＰＦ−１５４Ｎ（オムノバ社製）などを挙げることができる。上記の界面活性剤は単独で用いてもよく、２種以上を併用してもよい。
【０１１３】
インクジェットインキに使用する界面活性剤と前処理液に使用する界面活性剤は、同じでも異なっていてもよいが、前処理液とインクジェットインキとのなじみやすさの点から、同じものを用いることが好ましい。また各々異なる界面活性剤を使用する際は、上記のとおり、両者の表面張力に注意したうえで配合量を決定したほうがよい。
【０１１４】
＜水＞
本発明のインクジェットインキに含まれる水としては、種々のイオンを含有する一般の水ではなく、イオン交換水（脱イオン水）を使用するのが好ましい。
【０１１５】
本発明で使用することができる水の含有量としては、インキの全重量の２０〜９０重量％の範囲であることが好ましい。
【０１１６】
＜その他の成分＞
また本発明のインクジェットインキは、上記の成分の他に、必要に応じて所望の物性値を持つインキとするために、消泡剤、防腐剤、赤外線吸収剤、紫外線吸収剤などの添加剤を適宜に添加することができる。これらの添加剤の添加量の例としては、インキの全重量に対して、０．０１重量％以上１０重量％以下が好適である。
【０１１７】
なお、本発明のインクジェットインキは重合性モノマーを実質的に含有しないことが好ましい。ここで「実質的に含有しない」とは意図的に添加しないことを表すものであり、インクジェットインキを製造・保管する際の微量の混入または発生を除外するものではない。
【０１１８】
＜インクジェットインキセット＞
本発明のインクジェットインキは単色で使用してもよいが、用途に合わせて複数の色を組み合わせたインクジェットインキセットとして使用することもできる。組み合わせは特に限定されないが、シアン、イエロー、マゼンタの３色を使用することでフルカラーの画像を得ることができる。また、ブラックインキを追加することで黒色感を向上させ、文字などの視認性を上げることができる。さらにオレンジ、グリーンなどの色を追加することで色再現性を向上させることも可能である。白色以外の印刷媒体へ印刷を行う際にはホワイトインキを併用することで鮮明な画像を得ることができる。
【０１１９】
＜インクジェットインキの製造方法＞
上記したような成分からなる本発明のインクジェットインキは、例えば、以下のプロセスを経て製造される。ただし本発明のインクジェットインキの製造方法は以下に限定されるものではない。
【０１２０】
（１）顔料分散体の製造
まず顔料分散樹脂と水とが混合された水性媒体に顔料を添加し、混合攪拌した後、分散機を用いて分散処理を行う。この後、必要に応じて遠心分離や濾過を行い、顔料分散体を得る。
【０１２１】
なお分散処理の前に、プレミキシングを行うのが効果的である。プレミキシングは、少なくとも顔料分散樹脂と水とが混合された水性媒体に顔料を加えて行えばよい。このようなプレミキシング操作は、顔料表面の濡れ性を改善し、顔料表面への分散剤の吸着を促進することができるため、好ましい。
【０１２２】
顔料の分散処理の際に使用される分散機は、一般に使用される分散機ならいかなるものでもよいが、例えば、ボールミル、ロールミル、サンドミル、ビーズミル及びナノマイザーなどが挙げられる。上記の中でもビーズミルが好ましく使用され、具体的にはスーパーミル、サンドグラインダー、アジテータミル、グレンミル、ダイノーミル、パールミル及びコボルミルなどの商品名で市販されている。
【０１２３】
顔料のプレミキシング及び分散処理において、顔料分散剤は水のみに分散した場合であっても、有機溶剤と水の混合溶媒に分散した場合であっても良い。
【０１２４】
顔料分散体の粒度分布を制御する方法として、上記に挙げた分散機の粉砕メディアのサイズを小さくすること、粉砕メディアの材質を変更すること、粉砕メディアの充填率を大きくすること、撹拌部材（アジテータ）の形状を変更すること、分散処理時間を長くすること、分散処理後フィルタや遠心分離機などで分級すること、及びこれらの手法の組み合わせが挙げられる。本発明において顔料を好適な粒度範囲に収めるためには、上記分散機の粉砕メディアの直径を０．１〜３ｍｍとすることが好ましい。また粉砕メディアの材質として、ガラス、ジルコン、ジルコニア、チタニアが好ましく用いられる。
【０１２５】
（２）インクジェットインキの調整
次いで、上記顔料分散液に、水溶性有機溶剤、水、及び必要に応じて上記で挙げたバインダー樹脂、界面活性剤やその他の添加剤を加え、撹拌・混合する。
【０１２６】
なお、必要に応じて前記混合物を４０〜１００℃の範囲で加熱しながら撹拌・混合してもよい。ただしバインダー樹脂として樹脂微粒子を使用する際は、加熱温度は前記樹脂微粒子のＭＦＴ以下とすることが好ましい。
【０１２７】
（３）粗大粒子の除去
上記混合物に含まれる粗大粒子を、濾過分離、遠心分離などの手法により除去し、インクジェットインキとする。濾過分離の方法としては、公知の方法を適宜用いることができる。またフィルター開孔径は、粗大粒子、ダストが除去できるものであれば、特に制限されないが、好ましくは０．３〜５μｍ、より好ましくは０．５〜３μｍである。また濾過を行う際は、フィルターは単独種を用いても、複数種を併用してもよい。
【０１２８】
＜インクジェットインキの特性＞
本発明のインクジェットインキは、２５℃における粘度を３〜２０ｍＰａ・ｓに調整することが好ましい。この粘度領域であれば、特に通常の４〜１０ＫＨｚの周波数を有するヘッドから１０〜７０ＫＨｚの高周波数のヘッドにおいても安定した吐出特性を示す。特に、２５℃における粘度を４〜１０ｍＰａ・ｓとすることで、６００ｄｐｉ以上の設計解像度を有するインクジェットヘッドに対して用いても、安定的に吐出させることができる。
【０１２９】
本発明におけるインクジェットインキの２５℃における粘度は常法により測定することができる。具体的にはＥ型粘度計（東機産業社製ＴＶＥ２５Ｌ型粘度計）を用い、インキ１ｍＬを使用して測定することができる。
【０１３０】
本発明のインクジェットインキは、優れた発色性を有する印刷物を得るために、顔料の平均二次粒子径（Ｄ５０）を４０ｎｍ〜５００ｎｍとすることが好ましく、より好ましくは５０ｎｍ〜４００ｎｍであり、特に好ましくは６０ｎｍ〜３００ｎｍである。平均二次粒子径を上記好適な範囲内に収めるためには、上記のように顔料分散処理工程を制御すればよい。
【０１３１】
＜印刷物の製造方法＞
本発明の前処理液とインクジェットインキからなるインキセットを用いて印刷物を製造する方法として、３０ｍ／分以上の速度で搬送される記録媒体上に前処理液を付与したのち、前記前処理液を付与した部分に、インクジェットインキを１パス印刷方式により付与する方法が好ましく用いられる。
【０１３２】
「１パス印刷方式」とは、停止している記録媒体に対しインクジェットヘッドを一度だけ走査させる、または固定されたインクジェットヘッドの下部に記録媒体を一度だけ通過させる印刷方法であり、印字されたインキの上に再度インキが印字されることがない。１パス印刷方式は、従来のインクジェットヘッドを複数回走査するインクジェット印刷方式（マルチパス印刷方式）に比べて走査回数が少なく、印刷速度を上げることができることから、印刷速度が要求される産業用途に好適とされる。特に近年活発に検討されている、オフセット印刷やグラビア印刷の代替としてのインクジェット印刷を実現するにあたっては、本方式の採用は必須といえる。
【０１３３】
一方で、インクジェット印刷をオフセット印刷やグラビア印刷の代替とするためには様々な課題を解決しなければならない。印刷速度に関しては、従来の印刷方式からの代替を図るためには最低でも３０ｍ／分以上の高速印刷に対応する必要がある。また印刷物ににじみ、色むらや白抜けといった画像欠陥がないことは言うまでもないが、さらに６００ｄｐｉ以上の高い記録解像度において高品質の画像が得られることが必須とされる。「記録解像度」はｄｐｉ（ＤｏｔｓＰｅｒＩｎｃｈ）の単位で表されるものであり、１インチあたりに付与されるインクジェットインキ液滴の数を表す。なお本明細書中における「記録解像度」は、記録媒体の搬送方向における記録解像度、及び前記記録媒体面内で搬送方向に対し垂直方向(以下、記録幅方向とする)における記録解像度の両方を指すものとする。
【０１３４】
上記の通り、インクジェット印刷において高速印刷を実現するためには、１パス印刷方式の採用は必須である。一方、一度の走査で印刷を完了させるために、インクジェットヘッドノズルから一度に吐出されるインキ液滴量（ドロップボリューム）は、同じ画像をマルチパス印刷方式で印刷する場合に比べて多くなる。従来技術でも説明したとおり、水を構成成分として含み、記録媒体への浸透及び／または液体成分の蒸発により画像を定着させるインクジェットインキの場合、ドロップボリュームの増加はインクジェットインキの裏抜けや乾燥不良を招き、また記録媒体によってインクジェットインキの浸透性が異なることから、記録媒体によらず高品質の画像を得ることは極めて難しい状況であった。
【０１３５】
本発明では、これまでに説明した、カチオン性高分子化合物、及び水を含む前処理液と、顔料、水溶性有機溶剤、及び水を含むインクジェットインキとからなり、ｐＨや平均二次粒子径が特定の範囲や関係を有するインキセットを用いることで、上記課題の解決を図っている。すなわち、インクジェットインキを印刷する前に記録媒体上に前処理液を付与し、前記記録媒体上にインキ凝集層を形成することで、記録媒体種の差による影響を排除している。また、前記インキ凝集層に適したインクジェットインキを使用することで、固体成分の速やかな凝集と液体成分の乾燥を実現できる。以上のように、本発明のインキセットを用いることで、記録媒体によらず高速かつ高記録解像度のインクジェット印刷において高品質な画像を得ることが可能となる。
【０１３６】
以下に、本発明のインキセットを用いた印刷物の製造方法について説明する。
【０１３７】
＜前処理液の付与方法＞
本発明では、インクジェットインキを印刷する前に、３０ｍ／分以上の速度で搬送される記録媒体上に前処理液が付与される。記録媒体上への前処理液の付与方法として、インクジェット印刷のように記録媒体に対して非接触で印刷する方式と、記録媒体に対し前処理液を当接させて印刷する方式のどちらを採用してもよい。
【０１３８】
近年、ヘッド内ヒーターの採用、ヘッド内流路やノズル構造の最適化などにより、２５℃における粘度が１００ｍＰａ・ｓ程度の液体組成物であっても吐出可能なインクジェットヘッドが開発されている。本発明の前処理液の２５℃における好適な粘度範囲は２〜１００ｍＰａ・ｓであり、インクジェット印刷であっても前記前処理液を問題なく印刷することができる。なお前処理液の付与方法としてインクジェット印刷を採用する場合、非印字部において記録媒体固有の風合いを残すことができる観点から、インクジェットインキを付与する部分にのみ、前記前処理液を付与することが好ましい。
【０１３９】
一方、インクジェットヘッドを構成する部材へのダメージ防止や、インクジェット印刷適性確保の観点から、前処理液の付与方法としてインクジェット印刷を使用する場合、使用するインクジェットヘッドによっては、前記前処理液を構成する材料の種類や量に制約がかかることがある。そこで本発明では、記録媒体に対し前処理液を当接させる印刷方式が好ましく用いられる。前処理液を当接させる印刷方式としては、従来より公知のものを任意に選択することができるが、装置の単純性、均一塗工性、作業効率、経済性などの観点から、ローラ形式を採用することが好ましい。なお「ローラ形式」とは、回転するロールにあらかじめ前処理液を付与したのち、記録媒体に前記前処理液を転写する印刷形式を指す。本発明において好ましく用いられるローラ形式の塗工機としては、例えばオフセットグラビアコーター、グラビアコーター、ドクターコーター、バーコーター、ブレードコーター、フレキソコーター、ロールコーターなどがある。
【０１４０】
本発明における、記録媒体上への前処理液の塗工膜厚は、ＷＥＴ膜厚で０．２〜１０μｍであることが好ましく、０．３〜８．５μｍであることがより好ましく、０．４〜７μｍであることが特に好ましい。塗工膜厚を上記範囲内とすることで、前処理液が付与されインクジェットインキが付与されない部分においても、記録媒体本来の風合いを損なわない。なお前処理液の塗工膜厚は、後述するインクジェットインキの付与量も加味して決定することが好ましい。
【０１４１】
＜前処理液付与後の熱エネルギー作用＞
本発明では、前処理液を記録媒体に付与したのち、インクジェットインキを付与する前に、前記記録媒体に熱エネルギーを作用させ、記録媒体上の前処理液を乾燥させることが好ましい。また特に、インクジェットインキを付与する前に前処理液を完全に乾燥させる、すなわち、前記前処理液の液体成分を完全に除去された状態とすることが好ましい。前処理液が完全に乾燥する前にインクジェットインキが付与されると、インクジェットインキ中の固体成分の溶解及び／または分散機能の低下を一層促進できる一方で、記録媒体上の液体成分が過剰となり、インクジェット印刷後に作用させる熱エネルギーが不十分である場合、記録媒体の波打ちやにじみなどの画像欠陥が発生する可能性がある。
【０１４２】
本発明で用いられる熱エネルギーの作用方法に特に制限はなく、例えば加熱乾燥法、熱風乾燥法、赤外線乾燥法、マイクロ波乾燥法、ドラム乾燥法などを挙げることができる。上記の乾燥法は単独で用いても、複数を併用してもよい。例えば加熱乾燥法と熱風乾燥法を併用することで、それぞれを単独で使用したときよりも素早く、前処理液を乾燥させることができる。
【０１４３】
本発明では、記録媒体へのダメージや前処理液中の液体成分の突沸を防止する観点から、上記のうち加熱乾燥法を採用する場合は乾燥温度を３５〜１００℃とすることが、また熱風乾燥法を採用する場合は熱風温度を５０〜２５０℃とすることが好ましい。また同様の観点から、赤外線乾燥法を採用する場合は、赤外線照射に用いる赤外線の全出力の積算値の５０％以上が、７００ｎｍ以上１５００ｎｍ以下の波長領域に存在することが好ましい。
【０１４４】
＜前処理液付与・乾燥装置＞
本発明の前処理液付与・乾燥装置は、後述するインクジェット印刷装置に対し、インラインあるいはオフラインで装備されるが、印刷時の利便性の点から、インラインで装備されることが好ましい。
【０１４５】
＜インクジェットインキの付与方法＞
上記で説明したとおり、インクジェットインキは記録媒体に対し１パス印刷方式により付与される。なお１パス印刷方式としては、上記のように、停止している記録媒体に対しインクジェットヘッドを一度だけ走査させる方法と、固定されたインクジェットヘッドの下部に記録媒体を一度だけ通過させる方法の２種類があるが、インクジェットヘッドを走査させる場合、前記インクジェットヘッドの動きを加味して吐出タイミングを調整する必要があり、着弾位置のずれが生じやすいことから、本発明では、インクジェットヘッドを固定し記録媒体を走査する方法が好ましく用いられる。その際、記録媒体の搬送速度は３０ｍ／分以上とすることが好ましい。特に、前処理液の付与装置をインクジェット印刷装置に対しインラインで設置する場合、前記前処理液の付与装置からインクジェット印刷装置までが連続的に配置され、前処理液が付与された記録媒体がそのままインクジェット印刷部へ搬送されてくることが好ましい。
【０１４６】
また上記でも説明したように、本発明のインキセットを用いることで、高速かつ６００ｄｐｉ以上の記録解像度であっても高品質の画像を製造することができるが、オフセット印刷やグラビア印刷と同等の画質を有する印刷物を提供できる点から、印刷物の記録解像度は１２００ｄｐｉ以上であることが特に好ましい。
【０１４７】
＜インクジェットヘッド＞
１パス印刷方式として、固定されたインクジェットヘッドの下部に記録媒体を一度だけ通過させる方法を採用する場合、記録幅方向における記録解像度は、インクジェットヘッドの設計解像度によって決定される。上記の通り、本発明では記録幅方向の記録解像度も６００ｄｐｉ以上であることが好ましいことから、必然的に、インクジェットヘッドの設計解像度としても６００ｄｐｉ以上であることが好ましい。インクジェットヘッドの設計解像度が６００ｄｐｉ以上であれば、１色につき１個のインクジェットヘッドで印刷することができるため、装置の小型化や経済性の観点で好ましい。なお６００ｄｐｉよりも低い設計解像度のインクジェットヘッドを使用する場合は、１色につき複数のインクジェットヘッドを記録媒体の搬送方向に並べて使用することで、１パス印刷であっても記録幅方向における記録解像度として６００ｄｐｉ以上を実現することができる。
【０１４８】
また、記録媒体の搬送方向における印刷解像度は、インクジェットヘッドの設計解像度だけでなく、前記インクジェットヘッドの駆動周波数と印刷速度に依存し、例えば印刷速度を１／２にする、または駆動周波数を２倍にすることで、搬送方向における記録解像度は２倍になる。インクジェットヘッドの設計上、３０ｍ／分以上の印刷速度において、搬送方向における印刷解像度として６００ｄｐｉ以上を達成できない場合は、１色につき複数のインクジェットヘッドを記録媒体の搬送方向に並べて使用することで、印刷速度と印刷解像度を両立させることができる。
【０１４９】
本発明のインクジェット１パス印刷における、インクジェットインキのドロップボリュームは、前記インクジェットヘッドの性能によるところが大きいが、高品質の画像を実現するため１〜３０ｐＬの範囲であることが好ましい。また高品質の画像を得るために、ドロップボリュームを変化させることができる階調仕様のインクジェットヘッドを使用することが特に好ましい。
【０１５０】
＜インクジェットインキ付与後の熱エネルギー作用＞
前処理液が付与された記録媒体上にインクジェットインキを付与したあと、前記インクジェットインキ、及び未乾燥の前処理液を乾燥させるため、前記記録媒体に熱エネルギーを作用させることが好ましい。本発明で好ましく用いられる熱エネルギーの作用方法や条件は、上記の前処理液の乾燥に使用されるものと同様である。
【０１５１】
＜インクジェットインキ乾燥装置＞
インクジェットインキ乾燥装置は、インクジェット印刷装置に対しインラインあるいはオフラインで装備されるが、印刷時の利便性などの点から、インラインで装備されることが好ましい。また本発明では、にじみや色むら、記録媒体のカールなどを防止するため、熱エネルギーは印刷後３０秒以内に付与することが好ましく、２０秒以内に付与することがより好ましく、１０秒以内に付与することが特に好ましい。
【０１５２】
＜前処理液及びインクジェットインキの付与量＞
本発明では、前処理液の付与量に対するインクジェットインキの付与量の比を０．１以上１０以下とすることが好ましい。なお付与量の比としてより好ましくは０．５以上９以下であり、特に好ましくは１以上８以下である。付与量の比を上記範囲に収めることにより、前処理液量が過剰となることで起こる白抜けや、インクジェットインキ量が過剰となり前処理液の効果が不十分となることで起こるにじみや色むらが起こることなく、高品質の画像を得ることができる。
【０１５３】
＜印刷速度＞
上記のように、本発明のインキセットを用いて印刷物を製造する場合、その印刷速度は３０ｍ／分以上であることが好ましく、５０ｍ／分以上であることがより好ましく、７５ｍ／分以上であることが特に好ましい。
【０１５４】
＜記録媒体＞
本発明のインキセットを用いて印刷する際、使用する記録媒体としては公知のものを任意に用いることができ、例えば上質紙、再生紙、コート紙、アート紙、キャスト紙、微塗工紙、合成紙の様な紙基材や、ポリ塩化ビニルシート、ＰＥＴフィルム、ポリプロピレンフィルム、ポリエチレンフィルムの様なプラスチック基材などが使用できる。上記の基材は印刷媒体の表面が滑らかであっても、凹凸のついたものであっても良いし、透明、半透明、不透明のいずれであっても良い。また、これらの印刷媒体の２種以上を互いに張り合わせたものでも良い。更に印字面の反対側に剥離粘着層などを設けても良く、また印字後、印字面に粘着層などを設けても良い。また本発明で用いられる記録媒体の形状は、ロール状でも枚葉状でもよい。
【０１５５】
本発明では、前処理液の機能を十分に発現させるために、記録媒体として、ブリストー法（Ｊ．ＴＡＰＰＩ紙パルプ試験方法Ｎｏ．５１−８７）により測定した、水に対する吸収係数が０ｍｌ／ｍ２ｍｓｅｃ１／２以上０．６ｍｌ／ｍ２ｍｓｅｃ１／２以下であるものが好適に使用される。なお、水に対する吸収係数が０ｍｌ／ｍ２ｍｓｅｃ１／２以上０．３ｍｌ／ｍ２ｍｓｅｃ１／２以下である記録媒体が好ましく選択され、０ｍｌ／ｍ２ｍｓｅｃ１／２以上０．２ｍｌ／ｍ２ｍｓｅｃ１／２以下である記録媒体が特に好ましく選択される。これまでにも説明したとおり、記録媒体はその種類によって浸透性が大きく異なるが、本発明のインキセットは、浸透性の著しく小さい記録媒体に対し、特に好適に使用される。
【０１５６】
なお上記の吸収係数は、例えば熊谷理機工業社製自動走査吸液計を用いることで測定することができる。具体的には上記装置と水を使用し、接触時間１００〜１０００ミリ秒の間で得られた水の吸液量（ｍｌ／ｍ２）と接触時間の平方根（ｍｓｅｃ１／２）の関係図から、最小二乗法により求められる直線の勾配を吸収係数とする。
【実施例】
【０１５７】
以下、実施例及び比較例を挙げて本発明を更に具体的に説明する。尚、以下の記載において、「部」及び「％」とあるものは特に断らない限りそれぞれ「重量部」、「重量％」を表す。
【０１５８】
＜前処理液１の製造例＞
下記記載の材料を攪拌しながら１時間混合し、ｐＨが５．０±０．５になるようにトリエタノールアミンで調整したのち、孔径１μｍのメンブランフィルターで濾過を行い、前処理液１を得た。
・ＤＫ−６８１０                                             ５５部
（星光ＰＭＣ社製エピクロロヒドリン変性ポリアミン樹脂、固形分５５％）
・２−プロパノール                                             ４部
・サーフィノール４６５（エアープロダクツ社製アセチレン系界面活性剤）０．１部
・プロキセルＧＸＬ                                        ０．０５部
（防腐剤、アーチケミカルズ社製１，２−ベンゾイソチアゾール−３−オン溶液）
・イオン交換水                                          ４０．８５部
【０１５９】
＜前処理液２〜２７の製造例＞
下表１に記載の材料を使用し、トリエタノールアミンまたは塩酸でｐＨを調整した以外は、前処理液１と同様の方法により、前処理液２〜２４を得た。ただし表１中には、ｐＨ調整に使用したトリエタノールアミンまたは塩酸については記載していない。
【０１６０】
【表１】
0006705144.tif 000002
【０１６１】
【表１】
0006705144.tif 000003
【０１６２】
なお、表１に記載された材料は、以下の通りである。
・ＤＫ−６８８５：星光ＰＭＣ社製エピクロロヒドリン変性ポリアミン樹脂、固形分７０％
・カチオマスターＰＤ−７：四日市合成社製エピクロロヒドリン変性ポリアミン樹脂、固形分５０％
・アラフィックス２５５：荒川化学社製エピクロロヒドリン変性ポリアミドポリアミン樹脂、固形分２５％
・ＰＡＳ−Ｈ−１Ｌ：ニットーボーメディカル社製ジアリルジメチルアンモニウムクロリド重合体、固形分２８％
・パラロック４９０Ｋ３００：浅田化学社製アクリル酸エステル・アクリルアミド共重合体
・ＥＰ−１１３７：高松油脂社製カチオン高分子エマルジョン（固形分２０％）
・ＥｔＯＨ：エタノール
・ｉＰｒＯＨ：２−プロパノール
・ＭＢ：３−メトキシブタノール
・ＭＭＢ：３−メトキシ−３−メチルブタノール
・１，２−ＰＤ：１，２−プロパンジオール
・１，２−ＢｕＤ：１，２−ブタンジオール
・ＥＤＧ：ジエチレングリコールモノエチルエーテル
・サーフィノール１０４：エアープロダクツ社製アセチレン系界面活性剤
・ＴｅｇｏＷｅｔ２８０：エボニックデグサ社製シロキサン系界面活性剤
・ＢＹＫ−３３３：ビックケミー社製シロキサン系界面活性剤
・ＺｏｎｙｌＦＳ−３００：ＤｕＰｏｎｔ社製フッ素系界面活性剤
【０１６３】
＜顔料分散樹脂１の製造例＞
ガス導入管、温度計、コンデンサー、攪拌機を備えた反応容器に、ブタノール９３．４部を仕込み、窒素ガスで置換した。反応容器内を１１０℃に加熱し、重合性単量体としてアクリル酸５０部、ラウリルメタクリレート５０部、及び重合開始剤であるＶ−６０１（和光純薬製）６部の混合物を２時間かけて滴下し、重合反応を行った。滴下終了後、さらに１１０℃で３時間反応させた後、Ｖ−６０１（和光純薬製）０．６部を添加し、さらに１１０℃で１時間反応を続けて、分散樹脂１の溶液を得た。さらに、室温まで冷却した後、ジメチルアミノエタノール３７．１部を添加し中和したのち、水を１００部添加し水性化した。その後、１００℃以上に加熱し、ブタノールを水と共沸させてブタノールを留去し、固形分が３０％になるように調整した。これより、顔料分散樹脂１の固形分５０％の水性化溶液を得た。上記顔料分散樹脂１の水性化溶液（固形分３０％）のｐＨを、堀場製作所社製卓上型ｐＨメータＦ−７２を用いて測定したところ、８．１であった。また東ソー社製ＨＬＣ−８１２０ＧＰＣを用い、上記に示した方法で顔料分散樹脂の重量平均分子量を測定したところ、１５，０００であった。
【０１６４】
＜顔料分散樹脂２の製造例＞
重合性単量体としてスチレン４０部、アクリル酸３０部、ベヘニルアクリレート３０部を用いる以外は、顔料分散樹脂１と同様の方法を用いることで、顔料分散樹脂２の固形分３０％の水性化溶液を得た。上記顔料分散樹脂２の水性化溶液（固形分３０％）のｐＨは９．７、顔料分散樹脂２の重量平均分子量は２２，５００であった。
【０１６５】
＜ブラック顔料分散液１の製造例＞
カーボンブラックとしてオリオンエンジニアドカーボンズ社製ＰｒｉｎｔｅＸ８５を２０部、顔料分散樹脂１の水性化溶液（固形分３０％）を２０部、水６０部を混合し、ディスパーで予備分散した後、直径０．５ｍｍのジルコニアビーズ１８００ｇを充填した容積０．６Ｌのダイノーミルを用いて２時間本分散を行い、ブラック顔料分散液１を得た。
【０１６６】
＜ブラック顔料分散液２の製造例＞
顔料分散樹脂として顔料分散樹脂２の水性化溶液（固形分３０％）を用いる以外は、ブラック顔料分散液１と同様の方法を用いることで、ブラック顔料分散液２を得た。
【０１６７】
〈水溶性樹脂ワニスの製造例〉
ガス導入管、温度計、コンデンサー、攪拌機を備えた反応容器に、ジョンクリル８１９（ＢＡＳＦ社製アクリル樹脂、重量平均分子量１４，５００、酸価７５ｍｇＫＯＨ／ｇ）を２０部、ジメチルアミノエタノール２．３８部、水７７．６２部を添加し、水溶化した。この混合溶液１ｇをサンプリングし、１８０℃２０分加熱乾燥し、固形分濃度を測定した。得られた固形分濃度をもとに、作製した水溶性樹脂ワニスの不揮発分が２０％になるように水を加えることで、固形分濃度２０％の水溶性樹脂ワニスを得た。
【０１６８】
＜インクジェットインキ１の製造例＞
下記記載の材料をディスパーで撹拌を行いながら混合容器へ順次投入し、十分に均一になるまで撹拌した。その後、ｐＨが８．０±０．５になるようにトリエタノールアミンで調整したのち、孔径１μｍのメンブランフィルターで濾過を行い、インクジェットインキ１を得た。
・ブラック顔料分散液１                                       ３０部
・ジョンクリル５３８                                                １３部
（ＢＡＳＦ社製アクリル樹脂エマルジョン、固形分４６％）                
・１，２−プロパンジオール                                          １０部
・ジエチレングリコールモノエチルエーテル                            １０部
・プロピレングリコールモノメチルエーテル                              ５部
・サーフィノール４６５                                        ０．２部
・プロキセルＧＸＬ                                        ０．０５部
・イオン交換水                                          ３１．７５部
【０１６９】
＜インクジェットインキ２〜１０の製造例＞
下表２に記載の材料を使用し、トリエタノールアミンまたは塩酸でｐＨを調整した以外は、インクジェットインキ１と同様の方法により、インクジェットインキ２〜７を得た。ただし表２中には、ｐＨ調整に使用したトリエタノールアミンまたは塩酸については記載していない。
【０１７０】
【表２】
0006705144.tif 000004
【０１７１】
なお表２に記載された材料のうち、表１に記載のない材料は以下の通りである。
・ＣａｂｏＪｅｔ２００：キャボット社製自己分散型カーボンブラック水溶液、固形分２０％
・１，２−ＰｅｎＤ：１，２−ペンタンジオール
・１，５−ＰｅｎＤ：１，５−ペンタンジオール
・１，２−ＨｅｘＤ：１，２−ヘキサンジオール
・ｉＰＤＧ：ジエチレングリコールモノイソプロピルエーテル
・ＢＤＧ：ジエチレングリコールモノブチルエーテル
・ＭＦＧ：プロピレングリコールモノメチルエーテル
・ＴＥＧ：トリエチレングリコール
【０１７２】
＜前処理液を付与した記録媒体（ＣＰ１、３〜１９）の製造例＞
上記で作成した前処理液１、３〜１９を、印刷試験機イージープルーフ（松尾産業株式会社製）を用い、ＯＫトップコート＋紙（王子製紙株式会社製）に均一に塗布した。このとき、ローラとして線数１４０線／インチのセラミックローラを用い、塗工速度を調整することで、ＷＥＴ塗布量が６．０±０．３ｃｍ３／ｍ２になるようにした。前処理液を塗布したのち、ＯＫトップコート＋紙を５０℃のエアオーブンにて３分間乾燥させることで、前処理液を付与した記録媒体（ＣＰ１、３〜１９）を製造した。
【０１７３】
＜前処理液を付与した記録媒体（ＣＰ７Ｂ〜８Ｂ、７Ｃ〜８Ｃ）の製造例＞
また前処理液７、８については、ローラとして線数４００線／インチのセラミックローラを用い、塗工速度を調整することでＷＥＴ塗布量を１．８±０．２ｃｍ３／ｍ２としたもの（ＣＰ７Ｂ、ＣＰ８Ｂ）、及びローラとして線数８００線／インチのセラミックローラを用い、塗工速度を調整することでＷＥＴ塗布量を０．６±０．１ｃｍ３／ｍ２としたもの（ＣＰ７Ｃ、ＣＰ８Ｃ）も作成し、評価に使用した。
【０１７４】
＜実施例１〜９０、比較例１〜２０＞
記録媒体を搬送できるコンベヤの上部にインクジェットヘッドＫＪ４Ｂ−ＱＡ（京セラ社製）を設置し、インクジェットインキを充填した。なお上記インクジェットヘッドは設計解像度が６００ｄｐｉ、最大駆動周波数が３０ｋＨｚであり、前記最大駆動周波数かつ印刷速度７５ｍ／分で印刷したとき、記録媒体搬送方向における記録解像度が６００ｄｐｉとなる。
【０１７５】
次いで、コンベヤ上に前処理液を付与した記録媒体を固定したのち、前記コンベヤを一定速度で駆動させ、前記インクジェットヘッドの設置部を通過する際に、インクジェットインキをドロップボリューム１２ｐＬで吐出し、記録幅方向における記録解像度６００ｄｐｉ、印字率１００％のベタ印刷を行った。印刷後、１０秒以内に前記印刷物を５０℃エアオーブンに入れ３分間乾燥させることで、ベタ印刷物を作成した。なお、下表３に示す３種類の印刷条件で印刷を実施し、記録媒体搬送方向における記録解像度や印刷速度を変えたベタ印刷物を作成した。
【０１７６】
【表３】
0006705144.tif 000005
【０１７７】
なお上記で評価した、記録媒体とインクジェットインキとの組み合わせは、下表４〜５に示す通りである。
【０１７８】
＜実施例９１〜９２＞
記録媒体を搬送できるコンベヤの上部に京セラ社製インクジェットヘッドＫＪ４Ｂ−ＱＡを、２個搬送方向に並べて設置し、上流側のインクジェットヘッドに前処理液８を、下流側のインクジェットヘッドにインクジェットインキ１または７を充填した。次いで前記コ
ンベヤ上に、ＯＫトップコート＋紙（王子製紙株式会社製）を固定したのち、コンベヤを３０ｍ／分の速度で駆動させた。前記３０ｍ／分の速度で搬送される記録媒体上に、前記上流側のインクジェットヘッドより前処理液６を吐出し、前処理液のみ印字率１００％でベタ印刷を行った。印刷後１０秒以内に前記印刷物を５０℃エアオーブンに入れ３分間乾燥させることで、前処理液を付与した記録媒体（ＣＰ８Ｄ）を製造した。なお前記インクジェットヘッドの駆動条件を駆動周波数１２ｋＨｚ、ドロップボリューム１２ｐＬとし、記録媒体搬送方向における記録解像度を６００ｄｐｉとした。
【０１７９】
次いで、コンベヤ上に前処理液を付与した記録媒体ＣＰ８Ｄを固定したのち、前記コンベヤを一定速度で駆動させ、前記インクジェットヘッドの設置部を通過する際に、インクジェットインキをドロップボリューム１２ｐＬで吐出し、記録幅方向における記録解像度６００ｄｐｉ、印字率１００％のベタ印刷を行った。印刷後、１０秒以内に前記印刷物を５０℃エアオーブンに入れ３分間乾燥させることで、ベタ印刷物を作成した。なお、上表３に示す３種類の印刷条件で印刷を実施し、記録媒体搬送方向における記録解像度や印刷速度を変えたベタ印刷物を作成した。
【０１８０】
＜実施例９３〜９４＞
上記実施例９１〜９２で使用した印刷装置を使用し、コンベヤ上にＯＫトップコート＋紙（王子製紙株式会社製）を固定したのち、コンベヤを一定速度で駆動させた。前記一定速度で搬送される記録媒体上に、前記上流側のインクジェットヘッドより前処理液８を、また下流側のインクジェットヘッドよりインクジェットインキをそれぞれドロップボリューム１２ｐＬ、印字率１００％で吐出し、未乾燥の前処理液６上にインクジェットインキが付与されたベタ画像を作成した。印刷後、１０秒以内に前記印刷物を５０℃エアオーブンに入れ５分間乾燥させることで、ベタ印刷物を作成した。なおどちらのインクジェットヘッドも、上表３に示す３種類の印刷条件で印刷を実施し、記録媒体搬送方向における記録解像度や印刷速度を変えたベタ印刷物を作成した。
【０１８１】
なお上記で評価した、記録媒体とインクジェットインキとの組み合わせは、下表６に示す通りである。
【０１８２】
＜インクジェットインキと前処理液とを混合したときの平均二次粒子径の変化率の評価＞
上記実施例１〜９４、及び比較例１〜２０で組み合わせた前処理液とインクジェットインキについて、以下の方法で混合時の平均二次粒子径の変化率の評価を行った。インクジェットインキの平均二次粒子径を、日機装株式会社製マイクロトラックＵＰＡ１５０を用いて測定し、Ｄ５０Ｉ(ｎｍ)とした。続いて、インクジェットインキ１０ｇと前処理液１ｇとを、表４〜６に記載した組み合わせにて混合したのち、インキの場合と同様に平均二次粒子径を測定し、Ｄ５０Ｍ（ｎｍ）とした。このときＤ５０Ｍ／Ｄ５０Ｉを計算し、インクジェットインキと前処理液とを混合したときの平均二次粒子径の変化率を評価した。表４〜６に得られた評価結果を示す。なお、表に記載された記号の意味は以下の通りである。また比較例１４〜２０については前処理液を使用していないため、評価を実施していない。
○：Ｄ５０Ｍ／Ｄ５０Ｉが２以上
×：Ｄ５０Ｍ／Ｄ５０Ｉが２未満
【０１８３】
＜ベタ印刷物の評価＞
上記実施例１〜９９、比較例１〜１３で作成した、コンベヤ駆動条件の異なるベタ印刷物について、下記評価を行った。得られた評価結果は表４〜６に示す。
【０１８４】
【表４】
0006705144.tif 000006
【０１８５】
【表５】
0006705144.tif 000007
【０１８６】
【表６】
0006705144.tif 000008
【０１８７】
＜境界にじみの評価＞
ベタ印刷部と非画像部との境界部分のにじみを目視観察し、境界にじみの評価を行った。評価結果は以下の通りとし、△以上を境界にじみ良好とした。
◎：表３に示した３種類の印刷条件の全てで、ベタ印刷部と非画像部との境界ににじみが見られなかった。
○：表３に示した３種類の印刷条件のうち、印刷条件Ａ、及びＢまたはＣでは、ベタ印刷部と非画像部との境界ににじみが見られなかったが、残りの印刷条件ではにじみが見られた。
△：表３に示した３種類の印刷条件のうち印刷条件Ａでは、ベタ印刷部と非画像部との境界ににじみが見られなかったが、印刷条件Ｂ及びＣではにじみが見られた。
×：表３に示した３種類の印刷条件の全てで、ベタ印刷部と非画像部との境界ににじみが見られた。
【０１８８】
＜色むらの評価＞
ベタ印刷部における色むらの程度を目視観察し、色むらの評価を行った。評価結果は以下の通りとし、△以上を色むら良好とした。
◎：表３に示した３種類の印刷条件の全てで、色むらが見られなかった。
○：表３に示した３種類の印刷条件のうち、印刷条件Ａ、及びＢまたはＣでは色むらが見られなかったが、残りの印刷条件で色むらが見られた。
△：表３に示した３種類の印刷条件のうち印刷条件Ａでは色むらが見られなかったが、印刷条件Ｂ及びＣで色むらが見られた。
×：表３に示した３種類の印刷条件の全てで色むらが見られた。
【０１８９】
＜白抜け・白スジの評価＞
ベタ印刷部における白抜けや白スジの発生具合を目視観察し、白抜け・白スジの評価を行った。評価結果は以下の通りとし、△以上を白抜け・白スジ良好とした。
◎：表３に示した３種類の印刷条件の全てで、白抜けや白スジが見られなかった。
○：表３に示した３種類の印刷条件のうち、印刷条件Ａ、及びＢまたはＣでは白抜けや白スジが見られなかったが、残りの印刷条件で白抜けや白スジが見られた。
△：表３に示した３種類の印刷条件のうち印刷条件Ａでは白抜けや白スジが見られなかったが、印刷条件Ｂ及びＣで白抜けや白スジが見られた。
×：表３に示した３種類の印刷条件の全てで白抜けや白スジが見られた。
【０１９０】
＜波打ち・カールの評価＞
ベタ印刷部における記録媒体の波打ちやカールの発生具合を目視観察し、波打ち・カールの評価を行った。評価結果は以下の通りとし、△以上を波打ち・カール良好とした。
◎：表３に示した３種類の印刷条件の全てで、波打ちやカールが見られなかった。
○：表３に示した３種類の印刷条件のうち、印刷条件Ａ、及びＢまたはＣでは波打ちやカールが見られなかったが、残りの印刷条件で波打ちやカールが見られた。
△：表３に示した３種類の印刷条件のうち印刷条件Ａでは波打ちやカールが見られなかったが、印刷条件Ｂ及びＣで波打ちやカールが見られた。
×：表３に示した３種類の印刷条件の全てで波打ちやカールが見られた。
【０１９１】
＜印刷物の乾燥性の評価＞
ベタ印刷部を綿棒で１０往復こすり、印刷物の乾燥性の評価を行った。評価結果は以下の通りとし、○以上を印刷物の乾燥性良好とした。
◎：表３に示した３種類の印刷条件の全てで、綿棒にインクが全く付着しなかった。
○：表３に示した３種類の印刷条件のうち、印刷条件Ａ及びＢでは綿棒にインクが全く付着しなかったが、印刷条件Ｃでは綿棒にインクの付着が見られた。
△：表３に示した３種類の印刷条件のうち印刷条件Ａでは綿棒にインクが全く付着しなかったが、印刷条件Ｂ及びＣでは綿棒にインクの付着が見られた。
×：表３に示した３種類の印刷条件の全てで綿棒にインクの付着が見られた。
【０１９２】
＜実施例９５〜１１３、比較例２１〜２２＞
前処理液１〜３、７、１１〜２７について下記の評価を行った。得られた評価結果は表７に示す。
【０１９３】
【表７】
0006705144.tif 000009
【０１９４】
【表７】
0006705144.tif 000010
【０１９５】
＜前処理液の塗工適性評価＞
視認性向上のため、前処理液１０ｇにＫａｙａｆｅｃｔＲｅｄＰＬｉｑｕｉｄ（日本化薬社製染料）を０．１ｇ添加し、よく混合し溶解させた。前記染料を添加した前処理液を、印刷試験機イージープルーフ（松尾産業株式会社製）を用い、ＯＫトップコート＋紙（王子製紙株式会社製）に均一に塗布した。このとき、ローラとして線数１４０線／インチのセラミックローラを用い、塗工速度を調整することで、ＷＥＴ塗布量が６．０±０．３ｃｍ３／ｍ２になるようにした。前処理液を塗布したのち、ＯＫトップコート＋紙を５０℃のエアオーブンにて３分間乾燥させることで、染料を添加した前処理液を付与した記録媒体を作成した。前記染料を添加した前処理液を付与した記録媒体を連続で１０枚作成し、各記録媒体における色むらの程度を目視観察することで、前処理液の塗工適性を評価した。評価結果は以下の通りとし、△以上を前処理液の塗工適性が良好とした。
○：１０枚全てでまったく色むらが見られなかった。
△：１０枚のうち１〜２枚で色むらが見られた。
×：１０枚のうち３枚以上で色むらが見られた。
【０１９６】
＜前処理液の粘度安定性の評価＞
前処理液の粘度を、Ｅ型粘度計（東機産業社製ＴＶＥ２５Ｌ）を用いて、２５℃下で測定した。この前処理液を７０℃の恒温機に保存し、経時促進させた後、経時前後での前処理液の粘度変化を評価した。評価基準は以下の通りとし、△以上を粘度安定性良好とした。
○：４週間保存後の粘度変化率が±５％未満
△：２週間保存後の粘度変化率が±５％未満
×：２週間保存後の粘度変化率が±５％以上
【０１９７】
＜実施例１１４〜１２０、比較例２３〜２５＞
インクジェットインキ１〜１０について下記の評価を行った。得られた評価結果は表８に示す。
【０１９８】
【表８】
0006705144.tif 000011
【０１９９】
＜吐出安定性の評価＞
インクジェットヘッドＫＪ４Ｂ−ＱＡ、またはＫＪ４Ｂ−Ｚ（京セラ社製）を搭載したインクジェット吐出装置を準備し、インクジェットインキを充填した。なお、インクジェットヘッドＫＪ４Ｂ−Ｚは設計解像度が１２００ｄｐｉ、最大駆動周波数が６４ｋＨｚであり、前記最大駆動周波数かつ印刷速度８０ｍ／分で印刷したとき、記録媒体搬送方向における記録解像度が１２００ｄｐｉとなる。
【０２００】
次いで、ＫＪ４Ｂ−ＱＡを使用した場合はドロップボリューム５ｐＬ及び駆動周波数３０ｋＨｚ、ＫＪ４Ｂ−Ｚを使用した場合はドロップボリューム２ｐＬ及び駆動周波数６４ｋＨｚの条件で、２時間連続で吐出を行ったあと、ノズルチェックパターンを印字してノズル抜け本数をカウントすることで、吐出安定性の評価を行った。評価基準は以下の通りとし、△以上を吐出安定性良好とした。
○：印刷開始後２時間後のノズルチェックパターンにおいてノズル抜けが全くなかった
△：印刷開始後２時間後のノズルチェックパターンにおいてノズル抜けが１〜９本
×：印刷開始後２時間後のノズルチェックパターンにおいてノズル抜けが１０本以上 
【０２０１】
＜インキの分散安定性の評価＞
インクジェットインキの平均二次粒子径を、日機装株式会社製マイクロトラックＵＰＡ１５０を用いて測定した。このインキを７０℃の恒温機に保存し、経時促進させた後、経時前後でのインキの平均二次粒子径の変化を評価した。評価基準は以下の通りとし、△以上を保存安定性良好とした。
◎：４週間保存後の平均粒子径変化率が±５０ｎｍ未満
○：２週間保存後の平均粒子径変化率が±５０ｎｍ未満
△：１週間保存後の平均粒子径変化率が±５０ｎｍ未満
×：１週間保存後の平均粒子径変化率が±５０ｎｍ以上
【産業上の利用可能性】
【０２０２】
本発明のインキセット及び印刷物の製造方法は、記録媒体によらず高画質な画像を得ることができるものであり、特に高速・高記録解像度のインクジェット印刷において、好適に利用することができる。